(57)【要約】【課題】高感度で、かつ、スペーサー形成後の密着性に優れたスペーサー用感放射線性樹脂組成物を提供する。また、本発明は、基板との密着性に優れたスペーサー及びその製造方法、並びに該スペーサーを備えた液晶表示素子を提供する。【解決手段】（Ａ）酸性基を有する樹脂、（Ｂ）重合性不飽和化合物、並びに（Ｃ）下記一般式（１）で表されるオキシムエステル化合物を含有するスペーサー形成用感放射線性樹脂組成物。2010282180.tif 000058〔一般式（１）中、Ｒ及びＢは各々独立に一価の置換基を表し、Ａは二価の有機基を表し、Ａｒはアリール基を表す。〕【選択図】なし【特許請求の範囲】
【請求項１】
（Ａ）酸性基を有する樹脂、（Ｂ）重合性不飽和化合物、並びに（Ｃ）下記一般式（１）で表されるオキシムエステル化合物を含有するスペーサー形成用感放射線性樹脂組成物。
【化１】
2010282180.tif 000053
〔一般式（１）中、Ｒ及びＢは各々独立に一価の置換基を表し、Ａは二価の有機基を表し、Ａｒはアリール基を表す。〕
【請求項２】
前記（Ｃ）オキシムエステル化合物が、下記一般式（２）で表される化合物である請求項１に記載のスペーサー形成用感放射線性樹脂組成物。
【化２】
2010282180.tif 000054
〔一般式（２）中、Ｒ及びＸは各々独立に一価の置換基を表し、Ａ及びＹはそれぞれ独立に二価の有機基を表し、Ａｒはアリール基を表す。ｎは０〜５の整数である。〕
【請求項３】
前記（Ｃ）オキシムエステル化合物が、下記一般式（３）で表される化合物である請求項２に記載のスペーサー形成用感放射線性樹脂組成物。
【化３】
2010282180.tif 000055
〔上記一般式（３）中、Ｒ及びＸは各々独立に一価の置換基を表し、Ａは二価の有機基を表し、Ａｒはアリール基を表す。ｎは０〜５の整数である。〕
【請求項４】
前記酸性基がカルボキシル基及びフェノール性水酸基から選択される少なくとも１つである請求項１〜請求項３のいずれか１項に記載のスペーサー形成用感放射線性樹脂組成物。
【請求項５】
前記（Ａ）樹脂がさらに、架橋性基を有する樹脂である請求項１〜請求項４のいずれか１項に記載のスペーサー形成用感放射線性樹脂組成物。
【請求項６】
前記架橋性基がエポキシ基及びオキセタニル基から選択される少なくとも１つである請求項５に記載のスペーサー形成用感放射線性樹脂組成物。
【請求項７】
前記架橋性基がエチレン性不飽和基である請求項５又は請求項６に記載のスペーサー形成用感放射線性樹脂組成物。
【請求項８】
前記（Ａ）樹脂がさらに、脂環構造を有する樹脂である請求項１〜請求項７のいずれか１項に記載のスペーサー形成用感放射線性樹脂組成物。
【請求項９】
前記（Ａ）樹脂の脂環構造が、ジシクロペンタニル基、ジシクロペンテニル基、シクロヘキシル基、トリシクロペンタニル基、トリシクロペンテニル基、アダマンチル基、ノルボルニル基、及びイソボルニル基から選択される少なくとも１種である請求項１〜請求項８のいずれか１項に記載のスペーサー形成用感放射線性樹脂組成物。
【請求項１０】
前記脂環構造が、下記一般式（４）で表される単量体から誘導される構造である請求項９に記載のスペーサー形成用感放射線性樹脂組成物。
【化４】
2010282180.tif 000056
〔一般式（４）中、Ｘは二価の有機連結基を表し、ｙは１又は２を表し、ｎは０〜１５の整数を表し、Ｒは水素原子又はメチル基を表す。〕
【請求項１１】
前記一般式（４）中のＸで表される二価の有機連結基が、アルキレン基、アリーレン基、エステル基、アミド基、及びエーテル基から選ばれる一つ以上又はそれらの組み合わせである請求項１０に記載のスペーサー形成用感放射線性樹脂組成物。
【請求項１２】
前記脂環構造が、下記一般式（５）で表される単量体から誘導される構造である請求項９に記載のスペーサー形成用感放射線性樹脂組成物。
【化５】
2010282180.tif 000057
〔一般式（５）中、Ｘは二価の有機連結基を表し、ｙは１又は２を表し、ｎは０〜１５の整数を表し、Ｒは水素原子又はメチル基を表す。〕
【請求項１３】
前記一般式（５）中のＸで表される前記二価の有機連結基が、アルキレン基、アリーレン基、エステル基、アミド基、及びエーテル基から選ばれる一つ以上又はそれらの組み合わせである請求項１２に記載のスペーサー形成用感放射線性樹脂組成物。
【請求項１４】
前記（Ａ）樹脂がさらに分岐構造を有する樹脂である請求項１〜請求項１３のいずれか１項に記載のスペーサー形成用感放射線性樹脂組成物。
【請求項１５】
前記分岐構造が炭素原子数３〜１２個の分岐状のアルキル基を有する請求項１４に記載のスペーサー形成用感放射線性樹脂組成物。
【請求項１６】
前記（Ａ）樹脂が、スチレン由来の構造単位をさらに含む、請求項１〜請求項１５のいずれか１項に記載のスペーサー形成用感放射線性樹脂組成物。
【請求項１７】
前記（Ａ）樹脂における、前記分岐構造及び／又は脂環構造の組成比（ｘ）が１０〜７０モル％であって、前記酸性基の組成比（ｙ）が５〜７０モル％であって、前記架橋性基の組成比（ｚ）が１０〜７０モル％である、請求項１４〜請求項１６のいずれか１項に記載のスペーサー形成用感放射線性樹脂組成物。
【請求項１８】
前記（Ｂ）重合性不飽和化合物の前記（Ａ）樹脂に対する質量比［（Ｂ）／（Ａ）比］が０．５〜２．５である請求項１〜請求項１７のいずれか１項に記載のスペーサー形成用感放射線性樹脂組成物。
【請求項１９】
請求項１〜請求項１８のいずれか１項に記載のスペーサー形成用感放射線性樹脂組成物を用いて形成されたスペーサー。
【請求項２０】
請求項１〜請求項１８のいずれか１項に記載のスペーサー形成用感放射線性樹脂組成物を用いて感光性樹脂層を基板上に形成する工程と、該感光性樹脂層の少なくとも一部に、放射線を露光する工程と、露光後の感光性樹脂層を現像する工程と、現像後の感光性樹脂層を加熱する工程と、を含むスペーサーの製造方法。
【請求項２１】
請求項１９に記載のスペーサーを備えた液晶表示素子。
【発明の詳細な説明】
【技術分野】
【０００１】
本発明は、スペーサー形成用感放射線性樹脂組成物、スペーサー、スペーサーの形成方法、及び液晶表示素子に関する。
【背景技術】
【０００２】
従来、液晶表示装置は、高画質画像を表示する表示装置に広く利用されている。液晶表示装置は一般に、一対の基板間に所定の配向により画像表示を可能とする液晶層を備えており、この基板間隔、すなわち液晶層の厚みを均一に維持することが画質を決定する要素の一つであり、そのために、液晶層の厚みを一定に保持するためのスペーサーが配設されている。この基板の間の厚みは一般に「セル厚」と称されている。セル厚は通常、前記液晶層の厚み、換言すれば、表示領域の液晶に電界をかけている２枚の電極間の距離を示す。
【０００３】
スペーサーは、従来ビーズ散布により形成されていたが、近年では、感光性組成物を用いてフォトリソグラフィーにより位置精度の高いスペーサーが形成されるようになってきている。このような感光性組成物を用いて形成されたスペーサーは、フォトスペーサーと呼ばれている。
【０００４】
フォトリソグラフィーにおける光源として使用される水銀ランプからの放射線は、通常、４３６ｎｍ付近（ｇ線）、４０４ｎｍ付近（ｈ線）、３６５ｎｍ付近（ｉ線）、３３５ｎｍ付近、３１５ｎｍ付近（ｊ線）、３０３ｎｍ付近等に強度の高いスペクトルを示すため、感放射線性樹脂組成物に含まれる感放射線性重合開始剤としては、これらの強度の高いスペクトルの波長領域に最大吸収波長を有する化合物を選択使用するのが普通である。ほとんどの場合、透明性の観点から、波長がｉ線以下の領域に最大吸収波長を有する感放射線性重合開始剤が使用されている（例えば、特許文献１参照。）。
【０００５】
波長がｉ線より長いｇ線又はｈ線付近に最大吸収波長を有する感放射線性重合開始剤を用いると、その感放射線性重合開始剤は可視光線に近い波長領域に吸収を有するため、この感放射線性重合開始剤を含有する感放射線性樹脂組成物が着色して、形成された被膜の透明性が低下する。
被膜の透明性が低いと、露光時に膜表面で硬化反応が進む一方、被膜の深さ方向への硬化反応が不十分となる。その結果、現像後に得られるスペーサーの形状は、逆テーパ（断面形状が、膜表面の辺が基板側の辺よりも長い逆三角形状）となり、その後の配向膜のラビング処理時にスペーサーが剥離する原因となる。
【０００６】
一方、実際のスペーサー形成プロセス、例えばカラーフィルターなどに用いられる透明基板上にフォトリソグラフィーによりスペーサーを形成する場合には、プロキシミティー露光機を使用することが多い。近年ではプロキシミティー露光機のスループット向上のため、一般に照度の高い水銀ランプが使用されている。この場合、スループットは向上するが、照度の高い水銀ランプをそのまま使用すると、露光機に用いられているミラーの寿命を低下させるため、高いエネルギーを有する３５０ｎｍ未満の短波長の放射線をフィルターでカットして使用する場合が多い。しかし、従来の感放射線性重合開始剤のほとんどが３５０ｎｍ未満に最大吸収波長を有するため、波長３５０ｎｍ未満の放射線をカットすると、感放射線性樹脂組成物の硬化に必要なラジカルなどの活性種を十分発生できず硬化反応が不十分となり、満足できるスペーサーの寸法や形状を得ることが困難になる。
【先行技術文献】
【特許文献】
【０００７】
【特許文献１】特開２００５−２０８３６０号公報
【発明の概要】
【発明が解決しようとする課題】
【０００８】
本発明は、高感度で、かつ、スペーサー形成後の密着性に優れたスペーサー用感放射線性樹脂組成物を提供することを目的とする。また、本発明は、基板との密着性に優れたスペーサー及びその製造方法、並びに該スペーサーを備えた液晶表示素子を提供することを目的とする。
【課題を解決するための手段】
【０００９】
前記課題を達成するための具体的手段は以下の通りである。
＜１＞
（Ａ）酸性基を有する樹脂、（Ｂ）重合性不飽和化合物、並びに（Ｃ）下記一般式（１）で表されるオキシムエステル化合物を含有するスペーサー形成用感放射線性樹脂組成物。
【化１】
2010282180.tif 000002
〔一般式（１）中、Ｒ及びＢは各々独立に一価の置換基を表し、Ａは二価の有機基を表し、Ａｒはアリール基を表す。〕
＜２＞
前記（Ｃ）オキシムエステル化合物が、下記一般式（２）で表される化合物である＜１＞に記載のスペーサー形成用感放射線性樹脂組成物。
【００１０】
【化２】
2010282180.tif 000003
【００１１】
〔一般式（２）中、Ｒ及びＸは各々独立に一価の置換基を表し、Ａ及びＹはそれぞれ独立に二価の有機基を表し、Ａｒはアリール基を表す。ｎは０〜５の整数である。〕
【００１２】
＜３＞
前記（Ｃ）オキシムエステル化合物が、下記一般式（３）で表される化合物である＜２＞に記載のスペーサー形成用感放射線性樹脂組成物。
【００１３】
【化３】
2010282180.tif 000004
【００１４】
〔上記一般式（３）中、Ｒ及びＸは各々独立に一価の置換基を表し、Ａは二価の有機基を表し、Ａｒはアリール基を表す。ｎは０〜５の整数である。〕
【００１５】
＜４＞
前記酸性基がカルボキシル基及びフェノール性水酸基から選択される少なくとも１つである＜１＞〜＜３＞のいずれか１項に記載のスペーサー形成用感放射線性樹脂組成物。
＜５＞
前記（Ａ）樹脂がさらに、架橋性基を有する樹脂である＜１＞〜＜４＞のいずれか１項に記載のスペーサー形成用感放射線性樹脂組成物。
【００１６】
＜６＞
前記架橋性基がエポキシ基及びオキセタニル基から選択される少なくとも１つである＜５＞に記載のスペーサー形成用感放射線性樹脂組成物。
＜７＞
前記架橋性基がエチレン性不飽和基である＜５＞又は＜６＞に記載のスペーサー形成用感放射線性樹脂組成物。
＜８＞
前記（Ａ）樹脂がさらに、脂環構造を有する樹脂である＜１＞〜＜７＞のいずれか１項に記載のスペーサー形成用感放射線性樹脂組成物。
＜９＞
前記（Ａ）樹脂の脂環構造が、ジシクロペンタニル基、ジシクロペンテニル基、シクロヘキシル基、トリシクロペンタニル基、トリシクロペンテニル基、アダマンチル基、ノルボルニル基、及びイソボルニル基から選択される少なくとも１種である＜１＞〜＜８＞のいずれか１項に記載のスペーサー形成用感放射線性樹脂組成物。
【００１７】
＜１０＞
前記脂環構造が、下記一般式（４）で表される単量体から誘導される構造である＜９＞に記載のスペーサー形成用感放射線性樹脂組成物。
【００１８】
【化４】
2010282180.tif 000005
【００１９】
〔一般式（４）中、Ｘは二価の有機連結基を表し、ｙは１又は２を表し、ｎは０〜１５の整数を表し、Ｒは水素原子又はメチル基を表す。〕
【００２０】
＜１１＞
前記一般式（４）中のＸで表される二価の有機連結基が、アルキレン基、アリーレン基、エステル基、アミド基、及びエーテル基から選ばれる一つ以上又はそれらの組み合わせである＜１０＞に記載のスペーサー形成用感放射線性樹脂組成物。
＜１２＞
前記脂環構造が、下記一般式（５）で表される単量体から誘導される構造である＜９＞に記載のスペーサー形成用感放射線性樹脂組成物。
【００２１】
【化５】
2010282180.tif 000006
【００２２】
〔一般式（５）中、Ｘは二価の有機連結基を表し、ｙは１又は２を表し、ｎは０〜１５の整数を表し、Ｒは水素原子又はメチル基を表す。〕
【００２３】
＜１３＞
前記一般式（５）中のＸで表される前記二価の有機連結基が、アルキレン基、アリーレン基、エステル基、アミド基、及びエーテル基から選ばれる一つ以上又はそれらの組み合わせである＜１２＞に記載のスペーサー形成用感放射線性樹脂組成物。
＜１４＞
前記（Ａ）樹脂がさらに分岐構造を有する樹脂である＜１＞〜＜１３＞のいずれか１項に記載のスペーサー形成用感放射線性樹脂組成物。
＜１５＞
前記分岐構造が炭素原子数３〜１２個の分岐状のアルキル基を有する＜１４＞に記載のスペーサー形成用感放射線性樹脂組成物。
【００２４】
＜１６＞
前記（Ａ）樹脂が、スチレン由来の構造単位をさらに含む、＜１＞〜＜１５＞のいずれか１項に記載のスペーサー形成用感放射線性樹脂組成物。
＜１７＞
前記（Ａ）樹脂における、前記分岐構造及び／又は脂環構造の組成比（ｘ）が１０〜７０モル％であって、前記酸性基の組成比（ｙ）が５〜７０モル％であって、前記架橋性基の組成比（ｚ）が１０〜７０モル％である、＜１４＞〜＜１６＞のいずれか１項に記載のスペーサー形成用感放射線性樹脂組成物。
＜１８＞
前記（Ｂ）重合性不飽和化合物の前記（Ａ）樹脂に対する質量比［（Ｂ）／（Ａ）比］が０．５〜２．５である＜１＞〜＜１７＞のいずれか１項に記載のスペーサー形成用感放射線性樹脂組成物。
＜１９＞
＜１＞〜＜１８＞のいずれか１項に記載のスペーサー形成用感放射線性樹脂組成物を用いて形成されたスペーサー。
【００２５】
＜２０＞
＜１＞〜＜１８＞のいずれか１項に記載のスペーサー形成用感放射線性樹脂組成物を用いて感光性樹脂層を基板上に形成する工程と、該感光性樹脂層の少なくとも一部に、放射線を露光する工程と、露光後の感光性樹脂層を現像する工程と、現像後の感光性樹脂層を加熱する工程と、を含むスペーサーの製造方法。
＜２１＞
＜１９＞に記載のスペーサーを備えた液晶表示素子。
【発明の効果】
【００２６】
本発明によれば、高感度で、かつ、スペーサー形成後の密着性に優れたスペーサー用感放射線性樹脂組成物を提供することができる。また、本発明によれば、基板との密着性に優れたスペーサー及びその製造方法、並びに該スペーサーを備えた液晶表示素子を提供することができる。
【発明を実施するための形態】
【００２７】
以下、本発明のスペーサー形成用感放射線性樹脂組成物（以下、単に「感放射線性樹脂組成物」ともいう）、スペーサー、スペーサーの製造方法、及び液晶表示素子について詳細に説明する。
【００２８】
＜スペーサー形成用感放射線性樹脂組成物及びスペーサーの製造方法＞
本発明のスペーサー形成用感放射線性樹脂組成物は、（Ａ）酸性基を有する樹脂、（Ｂ）重合性不飽和化合物、（Ｃ）オキシムエステル化合物を含有する。
本発明のスペーサー形成用感放射線性樹脂組成物は、上記特定の（Ａ）樹脂、（Ｂ）重合性不飽和化合物、及び（Ｃ）オキシムエステル化合物を少なくとも含有する構成を有することにより、高感度で現像性に優れる。特に、３５０ｎｍ未満の波長を含まない波長でも高感度で、かつ硬化反応が良好である。
また、該感放射線性樹脂組成物により製造されるスペーサーは、圧縮性にも優れて高度の変形回復性を有するため、表示素子及び／または表示装置における表示ムラを解消することができる。
【００２９】
また、本発明のスペーサーの製造方法は、少なくとも２枚の基板と、前記基板間に配置された液晶材料と、前記液晶材料に電界を印加する２枚の電極と、前記基板間のセル厚を規制するスペーサーとを備えた液晶表示装置における前記スペーサーの製造方法として好適であり、前記２枚の基板の一方の上に、本発明の感放射線性樹脂組成物を含む感放射線性樹脂組成物層（以下、「感光性樹脂層」ともいう）を形成する層形成工程を有する。
【００３０】
［層形成工程］
本発明における層形成工程は、基板上に本発明の感放射線性樹脂組成物を用いて感光性樹脂層を形成する工程である。
この感光性樹脂層から、後述するパターニング工程等の他工程を経て、変形回復性が良好でセル厚を均一に保持し得る本発明のスペーサーが形成される。該スペーサーを用いることにより、特にセル厚の変動により表示ムラが生じやすい液晶表示装置における画像中の表示ムラが効果的に解消される。
【００３１】
基板上に感光性樹脂層を形成する方法の例としては、（ａ）本発明の感放射線性樹脂組成物を塗布する方法、及び（ｂ）前記感光性樹脂層を有する感光性転写材料を用い、加熱及び又は加圧により感光性樹脂層をラミネート及び転写する転写法が挙げられる。
【００３２】
（ａ）塗布法
感放射線性樹脂組成物の塗布は、公知の塗布法、例えば、スピンコート法、カーテンコート法、スリットコート法、ディップコート法、エアーナイフコート法、ローラーコート法、ワイヤーバーコート法、グラビアコート法、あるいは米国特許第２６８１２９４号明細書に記載のホッパーを使用するエクストルージョンコート法等により行なうことができる。中でも、特開２００４−８９８５１号公報、特開２００４−１７０４３号公報、特開２００３−１７００９８号公報、特開２００３−１６４７８７号公報、特開２００３−１０７６７号公報、特開２００２−７９１６３号公報、特開２００１−３１０１４７号公報等に記載のスリットノズルあるいはスリットコーターを用いる塗布方法が好適である。
【００３３】
（ｂ）転写法
転写は、感光性転写材料を用いて、仮支持体上に膜状に形成された感光性樹脂層を、ローラー又は平板を用いて、支持体（または基板）の表面に圧着又は加熱圧着することによって貼り合せた後、仮支持体の剥離により感光性樹脂層を支持体上に転写する。具体的には、特開平７−１１０５７５号公報、特開平１１−７７９４２号公報、特開２０００−３３４８３６号公報、特開２００２−１４８７９４号公報に記載のラミネーター及びラミネート方法が挙げられる。異物の混入を防ぐ観点で、特開平７−１１０５７５号公報に記載の方法を用いるのが好ましい。
【００３４】
感光性樹脂層を形成する場合、感光性樹脂層と仮支持体間には更に酸素遮断層（以下、「酸素遮断膜」または「中間層」とも言う。）を設けることができる。これにより露光感度をアップすることができる。また、転写性を向上させるためにクッション性を有する熱可塑性樹脂層を設けてもよい。
該感光性転写材料を構成する仮支持体、酸素遮断層、熱可塑性樹脂層、その他の層や該感光性転写材料の作製方法については、特開２００６−２３６９６号公報の段落番号［００２４］〜［００３０］に記載の構成、作製方法を適用することができる。
【００３５】
（ａ）塗布法、（ｂ）転写法共に感光性樹脂層を塗布形成する場合、その層厚は０．５μｍ〜１０．０μｍが好ましく、１μｍ〜６μｍがより好ましい。層厚が前記範囲であると、製造時における塗布形成の際のピンホールの発生が防止され、未露光部の現像除去を長時間を要することなく行なうことができる。
【００３６】
感光性樹脂層をその上に形成する基板としては、例えば、透明基板（例えば、ガラス基板やプラスチックス基板）、透明導電膜（例えば、ＩＴＯ膜）付基板、カラーフィルタ付きの基板（以下、カラーフィルタ基板ともいう。）、駆動素子（例えば、薄膜トランジスタ［ＴＦＴ］）付駆動基板、などが挙げられる。基板の厚みは、７００μｍ〜１２００μｍが一般に好ましい。
【００３７】
〜感放射線性樹脂組成物〜
次に、感放射線性樹脂組成物について説明する。
本発明の感放射線性樹脂組成物は、（Ａ）酸性基を有する樹脂（以下、「（Ａ）樹脂」ともいう。）、（Ｂ）重合性不飽和化合物、並びに（Ｃ）オキシムエステル化合物を含有する。
また、必要に応じて、その他の成分を更に含んでも良い。
本発明の感放射線性樹脂組成物は上記（Ａ）樹脂、（Ｂ）重合性不飽和化合物及び（Ｃ）オキシムエステル化合物を含む構成とすることにより、高感度で、かつ、スペーサー形成後の密着性に優れたものとすることができるが、特に、前記（Ａ）樹脂と（Ｃ）オキシムエステル化合物を組合せる構成をとることにより、該組成物を用いて形成されるスペーサーは逆テーパ状の形状となることなく、更に、変形回復率が高い優れたものとなる。更に、該組成物は高感度となることから、高エネルギーの３５０ｎｍ未満の短波長の放射線を用いる必要がないため、使用される露光機ミラーの寿命低下を効果的に抑制させることができる。
【００３８】
（Ａ）樹脂
（Ａ）樹脂は、酸性基を有して構成され、更に架橋性基を有する樹脂が好ましく、また更に脂環構造及び／または分岐構造を有する樹脂が更に好ましい。
（Ａ）樹脂は付加重合型の樹脂であることが好ましく、（メタ）アクリル酸及び／又はそのエステルに由来する構成単位を含む重合体であることがより好ましい。（メタ）アクリル酸及び／又はそのエステルに由来する構成単位以外の構成単位、例えば、スチレンやビニル化合物に由来する構成単位等を有していてもよい。
（Ａ）樹脂は、（メタ）アクリル酸及び／又はそのエステルに由来する構成単位を、全構成単位に対し、５０モル％以上含有することが好ましく、９０モル％以上含有することがより好ましく、１００モル％含有する重合体であることが特に好ましい。
前記（Ａ）樹脂における分岐構造および／または脂環構造、酸性基、及び架橋性基は、それぞれが異なる側鎖中に含まれてもよいし、これらのうちの少なくとも２つが組み合わされて同じ側鎖中に含まれてもよいし、全てが同じ側鎖中に含まれていてもよい。
【００３９】
なお、本明細書中において、（メタ）アクリロイル基はアクリロイル基又はメタクリロイル基を表し、（メタ）アクリレートはアクリレート又はメタクリレートを表し、（メタ）アクリルはアクリル又はメタクリルを表し、（メタ）アクリルアミドはアクリルアミド又はメタクリルアミドを表し、（メタ）アクリルアニリドはアクリルアニリド又はメタクリルアニリドを表す。
【００４０】
−分岐構造及び脂環構造−
分岐構造及び脂環構造について説明する。
本発明における（Ａ）樹脂は、分岐構造及び／又は脂環構造を側鎖中に少なくとも１つを含むことが好ましい。
分岐構造及び／又は脂環構造は、（Ａ）樹脂の同一の側鎖中に複数含まれていてもよい。また、分岐構造及び／又は脂環構造は、（Ａ）樹脂の同一の側鎖中に、酸性基、エチレン性不飽和基をともに含まれていてもよい。
また、前記分岐構造及び／又は脂環構造は、（Ａ）樹脂の主鎖に直接結合し分岐構造及び／又は脂環構造のみで（Ａ）樹脂の側鎖を構成していてもよいし、また（Ａ）樹脂の主鎖に二価の有機連結基を介して結合し、分岐構造及び／又は脂環構造を有する基として（Ａ）樹脂の側鎖を構成していてもよい。
【００４１】
分岐構造の例としては、炭素原子数３〜１２個の分岐状のアルキル基が好ましく、例えば、ｉ−プロピル基、ｉ−ブチル基、ｓ−ブチル基、ｔ−ブチル基、イソペンチル基、ネオペンチル基、２−メチルブチル基、イソヘキシル基、２−エチルヘキシル基、２−メチルヘキシル基、ｉ−アミル基、ｔ−アミル基、３−オクチル基、ｔ−オクチル基等並びにこれらを有する基が挙げられる。これらの中でも、ｉ−プロピル基、ｓ−ブチル基、ｔ−ブチル基、イソペンチル基等並びにこれらを有する基が好ましく、さらにｉ−プロピル基、ｓ−ブチル基、ｔ−ブチル基等並びにこれらを有する基が好ましい。
【００４２】
脂環構造の例としては、炭素原子数５〜２０個の脂環式炭化水素基が挙げられ、例えば、シクロペンチル基、シクロヘキシル基、シクロヘプチル基、シクロオクチル基、ノルボルニル基、イソボルニル基、アダマンチル基、トリシクロデシル基、ジシクロペンテニル基、ジシクロペンタニル基、トリシクロペンテニル基、及びトリシクロペンタニル基等並びにこれらを有する基から選択される少なくとも１種が挙げられる。これらの中でも、シクロヘキシル基、ノルボルニル基、イソボルニル基、アダマンチル基、トリシクロペンテニル基、トリシクロペンタニル基、ジシクロペンテニル基、ジシクロペンタニル基等並びにこれらを有する基から選択される少なくとも１種が好ましく、更にシクロヘキシル基、イソボルニル基、ジシクロペンテニル基、ジシクロペンタニル基等並びにこれらを有する基から選択される少なくとも１種が好ましい。
【００４３】
前記二価の有機連結基の例としては、アルキレン基、アリーレン基、エステル基、アミド基、及びエーテル基から選ばれる一つ以上又はそれらの組み合わせが挙げられる。
前記アルキレン基の例としては、総炭素数１〜２０のアルキレン基が好ましく挙げられ、さらに総炭素数１〜１０のアルキレン基が好ましい。具体的には、メチレン、エチレン、プロピレン、ブチレン、ペンチレン、ヘキシレン、オクチレン、ドデシレン、オクタデシレンなどが挙げられ、これらは分岐構造、環状構造、又は官能基を有していてもよく、さらに好ましくは、メチレン基、エチレン基、オクチレン基が挙げられる。
前記アリーレン基の例としては、総炭素数６〜２０のアリーレン基が好ましく挙げられ、さらに好ましくは総炭素数６〜１２のアリーレン基が挙げられる。具体的には、フェニレン基、ビフェニレン基、ナフタレン基、アントラセン基などが挙げられ、これらは分岐構造又は官能基を有していてもよく、さらに好ましくは、フェニレン基、ビフェニレン基が挙げられる。
【００４４】
（Ａ）樹脂の側鎖に分岐構造及び／又は脂環構造を導入するための単量体の例としては、（メタ）アクリレート類、ビニルエーテル類、ビニルエステル類、（メタ）アクリルアミド類などが挙げられ、（メタ）アクリレート類、ビニルエステル類、（メタ）アクリルアミド類が好ましく、さらに好ましくは（メタ）アクリレート類である。
【００４５】
（Ａ）樹脂の側鎖に分岐構造を導入するための単量体の具体例としては、（メタ）アクリル酸ｉ−プロピル、（メタ）アクリル酸ｉ−ブチル、（メタ）アクリル酸ｓ−ブチル、（メタ）アクリル酸ｔ−ブチル、（メタ）アクリル酸ｉ−アミル、（メタ）アクリル酸ｔ−アミル、（メタ）アクリル酸ｓｅｃ−アミル、（メタ）アクリル酸−ｉｓｏ−アミル、（メタ）アクリル酸２−オクチル、（メタ）アクリル酸３−オクチル、（メタ）アクリル酸ｔ−オクチル等が挙げられ、その中でも、（メタ）アクリル酸ｉ−プロピル、（メタ）アクリル酸ｉ−ブチル、メタクリル酸ｔ−ブチル等が好ましく、さらに好ましくは、メタクリル酸ｉ−プロピル、メタクリル酸ｔ−ブチル等である。
【００４６】
（Ａ）樹脂の側鎖に脂環構造を導入するための単量体の具体例としては、炭素原子数５〜２０個の脂環式炭化水素基を有する（メタ）アクリレートが挙げられる。具体的な例としては、（メタ）アクリル酸エステルの中でも、（メタ）アクリル酸シクロヘキシル、（メタ）アクリル酸トリシクロペンテニル、（メタ）アクリル酸（ノル）ボルニル、（メタ）アクリル酸イソボルニル、（メタ）アクリル酸  １−アダマンチル、（メタ）アクリル酸  ２−アダマンチル、（メタ）アクリル酸フェンチル、（メタ）アクリル酸１−メンチル、（メタ）アクリル酸トリシクロデシルなどを挙げることができ、中でも（メタ）アクリル酸シクロヘキシル、（メタ）アクリル酸トリシクロペンテニル、（メタ）アクリル酸（ノル）ボルニル、（メタ）アクリル酸イソボルニル、（メタ）アクリル酸  ２−アダマンチルが好ましい。
【００４７】
また、（Ａ）樹脂の側鎖に脂環構造を導入するための単量体の具体例としては、下記一般式（４）又は（５）で表される化合物も挙げられる。一般式（４）又は（５）において、それぞれ独立に、Ｘは二価の有機連結基を表し、ｙは１又は２を表し、ｎは０〜１５の整数を表し、Ｒは水素原子又はメチル基を表す。
一般式（４）又は（５）で表される化合物は、上記の中でも、それぞれ独立に、ｙ＝１又は２、ｎ＝０〜４である場合が好ましく、ｙ＝１又は２、ｎ＝０〜２である場合がより好ましい。
前記二価の有機連結基は、置換基を有していてもよく、前記二価の有機連結基の例として、アルキレン基、アリーレン基、エステル基、アミド基、及びエーテル基から選ばれる一つ又は組み合わせが挙げられる。
前記アルキレン基の例としては、総炭素数１〜２０のアルキレン基が好ましく挙げられ、さらに１〜１０が好ましい。具体的には、メチレン、エチレン、プロピレン、ブチレン、ペンチレン、ヘキシレン、オクチレン、ドデシレン、オクタデシレンなどが挙げられ、これらは分岐構造、環状構造、又は官能基を有していてもよく、さらにメチレン基、エチレン基、オクチレン基が好ましい。
前記アリーレン基の例としては、総炭総数６〜２０のアリーレン基が好ましく挙げられ、さらに総炭総数６〜１２が好ましい。具体的には、フェニレン基、ビフェニレン基、ナフタレン基、アントラセン基などが挙げられ、これらは分岐構造又は官能基を有していてもよく、さらにフェニレン基、ビフェニレン基が好ましい。
前記二価の有機連結基が有してもよい置換基の例としては、アルキル基、ヒドロキシ基、アミノ基、ハロゲン基、芳香環基、脂環構造を有する基などが挙げられる。
中でも現像性に優れ、変形回復率に優れる点で、一般式（４）又は（５）で表される化合物が好ましく、その具体例として、下記化合物Ｄ−１〜Ｄ−１１、Ｔ−１〜Ｔ−１２が挙げられる。
【００４８】
【化６】
2010282180.tif 000007
【００４９】
【化７】
2010282180.tif 000008
【００５０】
【化８】
2010282180.tif 000009
【００５１】
【化９】
2010282180.tif 000010
【００５２】
【化１０】
2010282180.tif 000011
【００５３】
（Ａ）樹脂の側鎖に脂環構造を導入するための単量体は適宜製造したものを使用してもよいし、市販品を使用してもよい。
前記市販品の例としては、ＦＡ−５１１Ａ、ＦＡ−５１２Ａ（Ｓ）、ＦＡ−５１２Ｍ、ＦＡ−５１３Ａ、ＦＡ−５１３Ｍ、ＴＣＰＤ−Ａ、ＴＣＰＤ−Ｍ、Ｈ−ＴＣＰＤ−Ａ、Ｈ−ＴＣＰＤ−Ｍ、ＴＯＥ−Ａ、ＴＯＥ−Ｍ、Ｈ−ＴＯＥ−Ａ、Ｈ−ＴＯＥ−Ｍ（全て商品名、日立化成工業（株）製）等が挙げられる。これらの中でも、現像性に優れ、変形回復率に優れる点で、ＦＡ−５１２Ａ（Ｓ）及びＦＡ−５１２Ｍが好ましい。
【００５４】
−酸性基−
（Ａ）樹脂は、側鎖に酸性基を少なくとも１つ含む構成であるが、前記酸性基は同一の側鎖中に複数含まれていてもよい。また、酸性基は（Ａ）樹脂の同一の側鎖中に分岐構造および／または脂環構造、並びに架橋性基とともに含まれていてもよい。
また、前記酸性基は、（Ａ）樹脂の主鎖に直接結合し酸性基のみで（Ａ）樹脂の側鎖を構成してもよいし、（Ａ）樹脂の主鎖に二価の有機連結基を介して結合し、酸性基を有する基として（Ａ）樹脂の側鎖を構成してもよい。ここで、二価の有機連結基の例としては前記分岐構造及び／又は脂環構造の項の説明で例示した二価の有機連結基が挙げられ、好ましい範囲も同様である。
【００５５】
前記酸性基としては、特に制限はなく、公知のものの中から適宜選択することができる。その例としては、カルボキシル基、スルホン酸基、スルホンアミド基、リン酸基、フェノール性水酸基等が挙げられる。これらの中でも、現像性、及び硬化膜の耐水性が優れる点から、カルボキシル基及びフェノール性水酸基から選択される少なくとも１つが好ましく、カルボキシル基が最も好ましい。
【００５６】
前記（Ａ）樹脂の側鎖に酸性基を導入するための単量体としては、特に制限はなく、その例としては、（メタ）アクリレート類、ビニルエーテル類、ビニルエステル類、（メタ）アクリルアミド類などが挙げられ、（メタ）アクリレート類、ビニルエステル類、（メタ）アクリルアミド類が好ましく、さらに好ましくは（メタ）アクリレート類である。
【００５７】
前記（Ａ）樹脂の側鎖に酸性基を導入するための単量体の具体例としては、公知のものの中から適宜選択することができ、例えば、（メタ）アクリル酸、ビニル安息香酸、マレイン酸、マレイン酸モノアルキルエステル、フマル酸、イタコン酸、クロトン酸、桂皮酸、ソルビン酸、α−シアノ桂皮酸、アクリル酸ダイマー、水酸基を有する単量体と環状酸無水物との付加反応物、ω−カルボキシ−ポリカプロラクトンモノ（メタ）アクリレート等が挙げられる。これらは、適宜製造したものを使用してもよいし、市販品を使用してもよい。
【００５８】
前記水酸基を有する単量体と環状酸無水物との付加反応物に用いられる水酸基を有する単量体としては、例えば、２−ヒドロキシエチル（メタ）アクリレート等が挙げられる。前記環状酸無水物としては、例えば、無水マレイン酸、無水フタル酸、シクロヘキサンジカルボン酸無水物等が挙げられる。
【００５９】
前記（Ａ）樹脂の側鎖に酸性基を導入するための単量体として、その市販品は、東亜合成化学工業（株）製：アロニックスＭ−５３００、アロニックスＭ−５４００、アロニックスＭ−５５００、アロニックスＭ−５６００（全て商品名）、新中村化学工業（株）製：ＮＫエステルＣＢ−１、ＮＫエステルＣＢＸ−１（全て商品名）、共栄社油脂化学工業（株）製：ＨＯＡ−ＭＰ、ＨＯＡ−ＭＳ（全て商品名）、大阪有機化学工業（株）製：ビスコート＃２１００（商品名）等が挙げられる。これらの中でも現像性に優れ、低コストである点で（メタ）アクリル酸等が好ましい。
【００６０】
−架橋性基−
架橋性基は、加熱処理で硬化反応を起こす基であれば特に限定はされない。好ましい架橋性基としては、エポキシ基及びオキセタニル基、並びに、エチレン性不飽和基を挙げることができる。
【００６１】
〜エポキシ基〜
エポキシ基としては以下のラジカル重合性単量体に由来する基を挙げることができる。前記ラジカル重合性単量体としては、（メタ）アクリル酸グリシジル、３，４−エポキシシクロヘキシルメチル（メタ）アクリレート、α−エチル（メタ）アクリル酸グリシジル、α−ｎ−プロピル（メタ）アクリル酸グリシジル、α−ｎ−ブチル（メタ）アクリル酸グリシジル、（メタ）アクリル酸−３，４−エポキシブチル、（メタ）アクリル酸−６，７−エポキシヘプチル、α−エチル（メタ）アクリル酸−６，７−エポキシヘプチル、ｏ−ビニルベンジルグリシジルエーテル、ｍ−ビニルベンジルグリシジルエーテル、ｐ−ビニルベンジルグリシジルエーテル等を好ましい例として挙げることができる。また、特許第４１６８４４３号公報の段落００３１〜００３５に記載の脂環式エポキシ骨格を含有する化合物などが挙げられる。
また、〜エチレン性不飽和基〜の項で説明する下記構造式（１）で表される化合物及び下記構造式（２）で表される化合物（例えば、例示化合物（１）〜（１０））も好適である。
これらのエポキシ基を有する単量体は、１種単独又は２種類以上を組み合わせて使用できる。
【００６２】
〜オキセタニル基〜
オキセタニル基としては、以下のラジカル重合性単量体に由来する基を挙げることができる。前記ラジカル重合性単量体としては、例えば、特開２００１−３３０９５３号公報の段落００１１〜００１６に記載のオキセタニル基を有する（メタ）アクリル酸エステルなどが挙げられる。
特に好ましいものとしては、（メタ）アクリル酸（３−エチルオキセタン−３−イル）メチルである。これらのエポキシ基を有する単量体は、１種単独又は２種類以上を組み合わせて使用できる。
【００６３】
〜エチレン性不飽和基〜
前記（Ａ）樹脂は、架橋性基としてエチレン性不飽和基を有することが好ましく、エチレン性不飽和基としては、特に制限は無いが、エステル基を介して主鎖に結合していることが好ましい。
前記（Ａ）樹脂の側鎖としてエステル基を介して主鎖に結合している「エチレン性不飽和基」としては、特に制限はないが、その例としては（メタ）アクリロイル基が挙げられる。前記エステル基（主鎖側：−ＣＯＯ−）はエチレン性不飽和基と（Ａ）樹脂の主鎖とを連結する。
本明細書において、エステル基を介して主鎖に結合するエチレン性不飽和基とは、エチレン性不飽和基を含む原子団がエステル基によって樹脂の主鎖に結合していることを指す。このため、該エステル基は主鎖に直結しているが、該エチレン性不飽和基と該エステル基とは直接結合されていてもよいし、両者を連結する連結基を介して結合されていてもよい。
前記（Ａ）樹脂の側鎖にエチレン性不飽和基を導入する方法は公知のものの中から適宜選択することができる。例えば、酸性基を持つ繰り返し単位にエポキシ基を持つ（メタ）アクリレートを付加する方法、ヒドロキシル基を持つ繰り返し単位にイソシアネート基を持つ（メタ）アクリレートを付加する方法、イソシアネート基を持つ繰り返し単位にヒドロキシ基を持つ（メタ）アクリレートを付加する方法などが挙げられる。
その中でも、酸性基を持つ繰り返し単位にエポキシ基を持つ（メタ）アクリレートを付加する方法が最も製造が容易であり、低コストである点で好ましい。
【００６４】
前記エポキシ基を有する（メタ）アクリレートとしては、エポキシ基を有する（メタ）アクリレートであれば特に制限はないが、例えば、下記構造式（１）で表される化合物及び下記構造式（２）で表される化合物が好ましい。
【００６５】
【化１１】
2010282180.tif 000012
【００６６】
前記構造式（１）中、Ｒ１は水素原子又はメチル基を表す。Ｌ１は有機基を表す。
【００６７】
【化１２】
2010282180.tif 000013
【００６８】
前記構造式（２）中、Ｒ２は水素原子又はメチル基を表す。Ｌ２は有機基を表す。Ｗは４〜７員環の脂肪族炭化水素基を表す。
【００６９】
前記構造式（１）で表される化合物及び構造式（２）で表される化合物の中でも、構造式（１）で表される化合物が構造式（２）よりも好ましい。前記構造式（１）及び（２）においては、Ｌ１及びＬ２がそれぞれ独立に炭素数１〜４のアルキレン基であることがより好ましい。
【００７０】
前記構造式（１）で表される化合物又は構造式（２）で表される化合物としては、特に制限はないが、例えば、以下の例示化合物（１）〜（１０）が挙げられる。
【００７１】
【化１３】
2010282180.tif 000014
【００７２】
−その他の単量体−
前記（Ａ）樹脂には、その他の単量体を用い、その他の基が導入されていてもよい。
前記その他の単量体としては、特に制限はなく、例えば分岐構造及び／又は脂環構造をもたない（メタ）アクリル酸エステル、スチレン、ビニルエーテル基、二塩基酸無水物基、ビニルエステル基、炭化水素アルケニル基等を有する単量体などが挙げられる。
前記ビニルエーテル基としては、特に制限はなく、例えば、ブチルビニルエーテル基などが挙げられる。
【００７３】
前記二塩基酸無水物基としては、特に制限はなく、例えば、無水マレイン酸基、無水イタコン酸基などが挙げられる。
前記ビニルエステル基としては、特に制限はなく、例えば、酢酸ビニル基などが挙げられる。
前記炭化水素アルケニル基としては、特に制限はなく、例えば、ブタジエン基、イソプレン基などが挙げられる。
【００７４】
前記（Ａ）樹脂におけるその他の単量体の含有率としては、組成比が、１〜４０質量％であることが好ましく、２〜３０質量％であることがより好ましい。
【００７５】
（Ａ）樹脂の具体例としては、例えば、下記構造で表される化合物（例示化合物Ｐ−１〜Ｐ−５７）が挙げられる。
また、例示化合物中のｘ、ｌ、ｙ、ｚ及びＳｔは、各繰り返し単位の組成比（モル％）を表し、後述の好ましい範囲で構成する形態が好適である。また、各例示化合物の重量平均分子量も、後述の好ましい範囲で構成する形態が好適である。
【００７６】
【化１４】
2010282180.tif 000015
【００７７】
【化１５】
2010282180.tif 000016
【００７８】
【化１６】
2010282180.tif 000017
【００７９】
【化１７】
2010282180.tif 000018
【００８０】
【化１８】
2010282180.tif 000019
【００８１】
【化１９】
2010282180.tif 000020
【００８２】
【化２０】
2010282180.tif 000021
【００８３】
【化２１】
2010282180.tif 000022
【００８４】
【化２２】
2010282180.tif 000023
【００８５】
【化２３】
2010282180.tif 000024
【００８６】
【化２４】
2010282180.tif 000025
【００８７】
【化２５】
2010282180.tif 000026
【００８８】
【化２６】
2010282180.tif 000027
【００８９】
＜合成法＞
（Ａ）樹脂は、モノマーの（共）重合反応の工程とエチレン性不飽和基を導入する工程の二段階の工程から合成することができる。
まず、（共）重合反応としては、種々のモノマーの（共）重合反応が挙げられ、特に制限はなく公知のものの中から適宜選択することができる。例えば、重合の活性種については、ラジカル重合、カチオン重合、アニオン重合、配位重合などを適宜選択することができる。これらの中でも合成が容易であり、低コストである点からラジカル重合であることが好ましい。また、重合方法についても特に制限はなく公知の方法の中から適宜選択することができる。例えば、バルク重合法、懸濁重合法、乳化重合法、溶液重合法などを適宜選択することができる。これらの中でも、溶液重合法であることがより望ましい。
【００９０】
＜炭素数＞
（Ａ）樹脂の総炭素数は、弾性係数（硬さ）の観点から、１０以上が好ましい。中でも、総炭素数は、１０〜４０がより好ましく、特に好ましくは１５〜２５である。
【００９１】
＜分子量＞
（Ａ）樹脂の分子量は、重量平均分子量で１０，０００〜１０万が好ましく、１２，０００〜６０，０００が更に好ましく、１５，０００〜４５，０００が特に好ましい。重量平均分子量が前記範囲内であると、樹脂（好ましくは共重合体）の製造適性、及び現像性の点で望ましい。また、重量平均分子量が前記範囲内であると、溶融粘度の低下により形成された形状が潰れ難い点、架橋不良となり難い点、及び現像でのスペーサー形状の残渣がない点で好ましい。
重量平均分子量は、ゲルパーミエーションクロマトグラフィ（ＧＰＣ）で測定される。ＧＰＣについては、後記する実施例の項で詳細に示す。
【００９２】
＜ガラス転移温度＞
（Ａ）樹脂のガラス転移温度（Ｔｇ）は、４０〜１８０℃であることが好ましく、４５〜１４０℃であることはより好ましく、５０〜１３０℃であることが特に好ましい。ガラス転移温度（Ｔｇ）が前記好ましい範囲内であると、良好な現像性、及び力学強度を有するスペーサーが得られる。
【００９３】
＜酸価＞
（Ａ）樹脂の酸価は、とりうる分子構造により好ましい範囲が変動するが、一般には２０ｍｇＫＯＨ／ｇ以上であることが好ましく、４０ｍｇＫＯＨ／ｇ以上であることはより好ましく、５０〜１３０ｍｇＫＯＨ／ｇであることが特に好ましい。酸価が前記好ましい範囲内であると、良好な現像性、及び力学強度を有するスペーサーが得られる。
【００９４】
前記（Ａ）樹脂の好ましい例は、良好な現像性、及び力学強度を有するスペーサーが得られる点で、ガラス転移温度（Ｔｇ）が４０〜１８０℃であり、かつ重量平均分子量が１０，０００〜１００，０００であることが好ましく、Ｔｇが４５〜１４０℃であり、かつ重量平均分子量が１２，０００〜６０，０００であることがより好ましく、Ｔｇが５０〜１３０℃であり、かつ重量平均分子量が１５，０００〜４５，０００であることが特に好ましい。
更に、前記（Ａ）樹脂の好ましい例は、好ましい前記分子量、ガラス転移温度（Ｔｇ）、及び酸価のそれぞれの組合せがより好ましい。
【００９５】
本発明において、（Ａ）樹脂が、分岐構造及び／又は脂環構造と、酸性基と、架橋性基と、を有する場合、それぞれ別の繰り返し単位（共重合単位）に有する３元共重合以上の共重合体であることが、パターン構造物（例えば、カラーフィルタ用のスペーサー）を形成したときの変形回復率、現像残渣、レチキュレーションの観点から好ましい。
具体的には、前記（Ａ）樹脂は、分岐構造及び／又は脂環構造を有する繰り返し単位：Ｘ（ｘモル％）と、酸性基を有する繰り返し単位：Ｙ（ｙモル％）と、架橋性基を有する繰り返し単位：Ｚ（ｚモル％）と、を少なくとも有する３元共重合以上の共重合体であることが好ましい。さらに、必要に応じてその他の繰り返し単位：Ｌ（ｌモル％）を有していてもよい。
このような共重合体は、例えば、分岐構造及び／又は脂環構造を有する単量体と、酸性基を有する単量体と、架橋性基を有する単量体と、必要に応じて他の単量体と、を共重合させて得ることができる。このうち、嵩高い官能基で圧縮弾性率、弾性回復性が良好になる点で、少なくとも前記分岐構造及び／又は脂環構造を有する単量体として、前記一般式（４）で表される単量体及び／又は一般式（５）で表される単量体を共重合させて、分岐構造及び／又は脂環構造が導入された共重合体であることが好ましい。この場合、（Ａ）樹脂は、前記一般式（４）で表される単量体及び／又は一般式（５）で表される単量体に由来の構成単位を主鎖に有する。
【００９６】
前記（Ａ）樹脂が分岐構造及び／又は脂環構造と、酸性基と、架橋性基と、を有する共重合体である場合の共重合組成比については、ガラス転移温度と酸価を勘案して決定される。一概に言えないが、共重合組成比は下記の範囲とすることができる。
（Ａ）樹脂における、分岐構造及び／又は脂環構造を有する繰り返し単位の組成比（ｘ）は、１０〜７０モル％が好ましく、１５〜６５モル％が更に好ましく、２０〜６０モル％が特に好ましい。組成比（ｘ）が前記範囲内であると、良好な現像性が得られると共に、画像部の現像液耐性も良好である。
（Ａ）樹脂における、酸性基を有する繰り返し単位の組成比（ｙ）は、５〜７０モル％が好ましく、１０〜６０モル％が更に好ましく、２０〜５０モル％が特に好ましい。組成比（ｙ）が前記範囲内であると、良好な硬化性、現像性が得られる。
（Ａ）樹脂における「架橋性基」を有する繰り返し単位の組成比（ｚ）は、１０〜７０モル％が好ましく、２０〜７０モル％が更に好ましく、３０〜７０モル％が特に好ましい。組成比（ｚ）が前記範囲内であると、顔料分散性に優れると共に、感度及び重合硬化性が良好であり、調液後の液保存性、及び塗布後の乾膜状態で長期保持された際の経時安定性が良好になる。
更には、（Ａ）樹脂としては、組成比（ｘ）が１０〜７０モル％であって、組成比（ｙ）が５〜７０モル％であって、組成比（ｚ）が１０〜７０モル％である場合が好ましく、組成比（ｘ）が１５〜６５モル％であって、組成比（ｙ）が１０〜６０モル％であって、組成比（ｚ）が２０〜７０モル％である場合がより好ましく、組成比（ｘ）が２０〜５０モル％であって、組成比（ｙ）が２０〜５０モル％であって、組成比（ｚ）が３０〜７０モル％である場合が特に好ましい。
【００９７】
本発明において、前記（Ａ）樹脂の感放射線性樹脂組成物中における含有量は、組成物の全固形分に対して、５〜７０質量％が好ましく、１０〜５０質量％がより好ましい。
前記組成物の含有量が、５質量％以上であると感光樹脂層の膜強度を維持でき、該感光樹脂層の表面のタック性を良好に保つことができ、７０質量％以下であると露光感度が良好になる。
（Ａ）樹脂は、後述するその他の樹脂と併用できるが、前記（Ａ）樹脂のみで構成される場合が好ましい。
【００９８】
〜その他の樹脂〜
前記（Ａ）樹脂と併用することができる樹脂の例としては、アルカリ性水溶液に対して膨潤性を示す化合物が好ましく、アルカリ性水溶液に対して可溶性である化合物がより好ましい。
アルカリ性水溶液に対して膨潤性又は溶解性を示す樹脂としては、例えば、酸性基を有する樹脂が好適に挙げられる。具体例としては、エポキシ化合物にエチレン性不飽和二重結合と酸性基とを導入した化合物（例えば、エポキシアクリレート化合物）、側鎖に（メタ）アクリロイル基及び酸性基を有するビニル共重合体、エポキシアクリレート化合物と、側鎖に（メタ）アクリロイル基及び酸性基を有するビニル共重合体との混合物、マレアミド酸系共重合体、などが挙げられる。
前記酸性基は、特に制限はなく、目的に応じて適宜選択することができ、例えば、カルボキシル基、スルホン酸基、リン酸基、などが挙げられ、これらの中でも、原料の入手性などの観点から、カルボキシル基が好ましく挙げられる。
【００９９】
基板上への感光性樹脂層の形成を転写法で行う場合、特に前記（Ａ）樹脂とその他の樹脂とを併用すると良い。その場合、（Ａ）樹脂と併用することができる樹脂との合計の含有量（固形分）としては、感光性樹脂層の全固形分に対して、５〜７０質量％が好ましく、１０〜５０質量％がより好ましい。この含有量が、５質量％以上であると感光樹脂層の膜強度を維持でき、該感光樹脂層の表面のタック性を良好に保つことができ、７０質量％以下であると露光感度が良好になる。
【０１００】
（Ｂ）重合性不飽和化合物
本発明における感放射線性樹脂組成物は、前記（Ａ）樹脂と共に、（Ｂ）重合性不飽和化合物を含有する。
前記重合性不飽和化合物は、少なくとも一個のエチレン性不飽和二重結合を有する重合性化合物であり、公知の組成物を構成する成分から選択して用いることができ、例えば、特開２００６−２３６９６号公報の段落番号［００１０］〜［００２０］に記載の成分や、特開２００６−６４９２１号公報の段落番号［００２７］〜［００５３］に記載の成分を挙げることができる。
【０１０１】
また、イソシアネートと水酸基の付加反応を用いて製造されるウレタン付加重合性化合物も好適であり、特開昭５１−３７１９３号公報、特公平２−３２２９３号公報、特公平２−１６７６５号公報に記載されているようなウレタンアクリレート類や、特公昭５８−４９８６０号公報、特公昭５６−１７６５４号公報、特公昭６２−３９４１７号公報、特公昭６２−３９４１８号公報に記載のエチレンオキサイド骨格を有するウレタン化合物類も好適である。
その他の例としては、特開昭４８−６４１８３号公報、特公昭４９−４３１９１号公報、特公昭５２−３０４９０号公報の各公報に記載されているようなポリエステルアクリレート類、エポキシ樹脂と（メタ）アクリル酸とを反応させて得られるエポキシアクリレート類等の多官能のアクリレートやメタクリレートを挙げることができる。更に日本接着協会誌ｖｏｌ．２０、Ｎｏ．７、３００〜３０８ページ（１９８４年）に光硬化性モノマー及びオリゴマーとして紹介されているものも使用することができる。
【０１０２】
具体例としては、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（（メタ）アクリロイルオキシエチル）イソシアヌレート、ペンタエリスリトールテトラ（メタ）アクリレートＥＯ変性体、ジペンタエリスリトールヘキサ（メタ）アクリレートＥＯ変性体などが、並びに、市販品としては、ＮＫエステル  Ａ−ＴＭＭＴ、ＮＫエステル  Ａ−ＴＭＭ−３、ＮＫオリゴＵＡ−３２Ｐ、ＮＫオリゴＵＡ−７２００（以上、新中村化学工業（株）製）、アロニックス  Ｍ−３０５、アロニックス  Ｍ−３０６、アロニックス  Ｍ−３０９、アロニックス  Ｍ−４５０、アロニックス  Ｍ−４０２、ＴＯ−１３８２（以上、東亞合成（株）製）、Ｖ＃８０２（大阪有機化学工業（株）製）を好ましい例として挙げることができる。
【０１０３】
前記（Ａ）樹脂との関係において、（Ｂ）重合性不飽和化合物の（Ａ）樹脂に対する質量比率［（Ｂ）／（Ａ）比］が０．５〜２．５であることが好ましく、０．６〜２．２であることはより好ましく、０．８〜１．９であることが特に好ましい。（Ｂ）／（Ａ）比が前記範囲内であると、良好な現像性、力学強度を有するスペーサーが得られる。
【０１０４】
（Ｃ）オキシムエステル化合物
本発明において、（Ｃ）オキシムエステル化合物（以下、「（Ｃ）成分」又は「オキシエステル化合物」ともいう。）の少なくとも１つを含む。
オキシムエステル化合物としては、公知のものから選択することが可能であるが、下記一般式（１）で表される化合物（以下、適宜、「新規オキシム化合物」ともいう。）であることが好ましい。
【０１０５】
【化２７】
2010282180.tif 000028
【０１０６】
上記一般式（１）中、Ｒ及びＢは各々独立に一価の置換基を表し、Ａは二価の有機基を表し、Ａｒはアリール基を表す。
【０１０７】
前記Ｒで表される一価の置換基としては、以下に示す一価の非金属原子団であることが好ましい。
Ｒで表される一価の非金属原子団としては、置換基を有してもよいアルキル基、置換基を有してもよいアリール基、置換基を有してもよいアルキルスルフィニル基、置換基を有してもよいアリールスルフィニル基、置換基を有してもよいアルキルスルホニル基、置換基を有してもよいアリールスルホニル基、置換基を有してもよいアシル基、置換基を有してもよいアルコキシカルボニル基、置換基を有してもよいアリールオキシカルボニル基、置換基を有してもよいホスフィノイル基、置換基を有してもよいアルキルチオカルボニル基、置換基を有してもよいアリールチオカルボニル基、置換基を有してもよいジアルキルアミノカルボニル基等が挙げられる。
【０１０８】
置換基を有してもよいアルキル基としては、炭素数１〜３０のアルキル基が好ましく、例えば、メチル基、エチル基、プロピル基、トリフルオロメチル基、フェナシル基、３−フルオロフェナシル基、３−トリフルオロメチルフェナシル基等が挙げられる。
【０１０９】
置換基を有してもよいアリール基としては、炭素数６〜３０のアリール基が好ましく、フェニル基、ビフェニル基、１−ナフチル基、２−ナフチル基、ｏ−、ｍ−、及びｐ−トリル基、キシリル基等が挙げられる。
【０１１０】
置換基を有してもよいアルキルスルフィニル基としては、炭素数１〜２０のアルキルスルフィニル基が好ましく、例えば、メチルスルフィニル基、エチルスルフィニル基、メトキシメチルスルフィニル基等が挙げられる。
【０１１１】
置換基を有してもよいアリールスルフィニル基としては、炭素数６〜３０のアリールスルフィニル基が好ましく、例えば、フェニルスルフィニル基、１−ナフチルスルフィニル基、２−ナフチルスルフィニル基、４−ジメチルアミノフェニルスルフィニル基等が挙げられる。
【０１１２】
置換基を有してもよいアルキルスルホニル基としては、炭素数１〜２０のアルキルスルホニル基が好ましく、例えば、メチルスルホニル基、エチルスルホニル基、パーフルオロアルキルスルホニル基等が挙げられる。
【０１１３】
置換基を有してもよいアリールスルホニル基としては、炭素数６〜３０のアリールスルホニル基が好ましく、例えば、フェニルスルホニル基、１−ナフチルスルホニル基、２−ナフチルスルホニル基、２−クロロフェニルスルホニル基、４−ジメチルアミノフェニルスルホニル基等が挙げられる。
【０１１４】
置換基を有してもよいアシル基としては、炭素数２〜２０のアシル基が好ましく、例えば、アセチル基、エチロイル基、プロピオイル基、ベンゾイル基、１−ナフトイル基、２−ナフトイル基、４−ジメチルアミノベンゾイル基、４−ジエチルアミノベンゾイル基、２−クロロベンゾイル基、２−メチルベンゾイル基、トルイル基、２−メトキシベンゾイル基等が挙げられる。
【０１１５】
置換基を有してもよいアルコキシカルボニル基としては、炭素数２〜２０のアルコキシカルボニル基が好ましく、例えば、メトキシカルボニル基、エトキシカルボニル基、トリフルオロメチルオキシカルボニル基等が挙げられる。
【０１１６】
置換基を有してもよいアリールオキシカルボニル基としては、炭素数７〜３０のアリールオキシカルボニル基が好ましく、例えば、フェノキシカルボニル基、４−ジメチルアミノフェニルオキシカルボニル基、２−クロロフェニルオキシカルボニル基、２−メチルフェニルオキシカルボニル基等が挙げられる。
【０１１７】
置換基を有してもよいホスフィノイル基としては、総炭素数２〜５０のホスフィノイル基が好ましく、例えば、ジメチルホスフィノイル基、ジエチルホスフィノイル基、ジフェニルホスフィノイル基等が挙げられる。
【０１１８】
置換基を有してもよいアルキルチオカルボニル基としては、炭素数２〜２０のアルキルチオカルボニル基が好ましく、例えば、メチルチオカルボニル基、トリフルオロメチルチオカルボニル基等が挙げられる。
【０１１９】
置換基を有してもよいアリールチオカルボニル基としては、炭素数７〜３０のアリールチオカルボニル基が好ましく、例えば、１−ナフチルチオカルボニル基、２−ナフチルチオカルボニル基、４−ジメチルアミノフェニルチオカルボニル基、４−ジエチルアミノフェニルチオカルボニル基、２−クロロフェニルチオカルボニル基、３−トリフルオロメチルフェニルチオカルボニル基等が挙げられる。
【０１２０】
置換基を有してもよいジアルキルアミノカルボニル基としては、炭素数３〜２０のアルコキシカルボニル基が好ましく、例えば、ジメチルアミノカルボニル基、ジエチルアミノカルボニル基等が挙げられる。
【０１２１】
中でも、高感度化の点から、Ｒとしてはアシル基がより好ましく、具体的には、アセチル基、エチロイル基、プロピオイル基、ベンゾイル基、トルイル基が好ましい。
【０１２２】
前記Ｂで表される一価の置換基としては、置換基を有してもよいアリール基、置換基を有してもよい複素環基、置換基を有してもよいアリールカルボニル基、又は、置換基を有してもよい複素環カルボニル基を表すことが好ましい。中でも、特に好ましくは以下に示す構造である。
下記の構造中、Ｙ、Ｘ、及びｎは、それぞれ、後述する一般式（２）におけるＹ、Ｘ、及びｎと同義であり、好ましい例も同様である。
【０１２３】
【化２８】
2010282180.tif 000029
【０１２４】
前記Ａで表される二価の有機基としては、置換基を有してもよい炭素数１〜１２のアルキレン、置換基を有してもよいシクロヘキシレン、置換基を有してもよい炭素数２〜１２のアルキニレンが挙げられる。
中でも、Ａとしては、感度を高め、加熱経時による着色を抑制する点から、無置換のアルキレン基、アルキル基（例えば、メチル基、エチル基、ｔｅｒｔ−ブチル基、ドデシル基）で置換された炭素数１〜４のアルキレン基、アルケニル基（例えば、ビニル基、アリル基）で置換された炭素数１〜４のアルキレン基、アリール基（例えば、フェニル基、ｐ−トリル基、キシリル基、クメニル基、ナフチル基、アンスリル基、フェナントリル基、スチリル基）で置換された炭素数１〜４のアルキレン基が好ましい。
【０１２５】
前記Ａｒで表されるアリール基としては、炭素数６〜３０のアリール基が好ましく、また、置換基を有していてもよい。
具体的には、フェニル基、１−ナフチル基、２−ナフチル基、ｏ−、ｍ−、及びｐ−トリル基、キシリル基、ｏ−、ｍ−、及びｐ−クメニル基、メシチル基、等が挙げられる。中でも、感度を高め、加熱経時による着色を抑制する点から、置換又は無置換のフェニル基が好ましい。
【０１２６】
上記フェニル基が置換基を有している場合、その置換基としては、例えば、フッ素原子、塩素原子、臭素原子等のハロゲン基、メトキシ基等のアルコキシ基、アリールオキシ基、アルキルチオ基、フェニルチオ基、アリールチオ基、メトキシカルボニル基等のアルコキシカルボニル基、アルケニルオキシカルボニル基、アシルオキシ基、アシル基、アリールスルファニル基、アルキルアミノ基、ジアルキルアミノ基、アリールアミノ基、メチル基等（炭素数１〜１５）のアルキル基、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニル基、ホスホノ基、トリメチルアンモニウミル基、ジメチルスルホニウミル基、トリフェニルフェナシルホスホニウミル基等が挙げられる。
【０１２７】
一般式（１）においては、前記Ａｒと隣接するＳとで形成される「ＳＡｒ」の構造が、以下に示す構造であることが感度の点で好ましい。
【０１２８】
【化２９】
2010282180.tif 000030
【０１２９】
本発明におけるオキシムエステル化合物は、下記一般式（２）で表される化合物であることが好ましい。
【０１３０】
【化３０】
2010282180.tif 000031
【０１３１】
上記一般式（２）中、Ｒ及びＸは各々独立に一価の置換基を表し、Ａ及びＹは二価の有機基を表し、Ａｒはアリール基を表す。ｎは０〜５の整数である。
【０１３２】
一般式（２）におけるＲ、Ａ、及びＡｒは、前記一般式（１）におけるＲ、Ａ、及びＡｒと同義であり、好ましい例も同様である。
【０１３３】
前記Ｘで表される一価の置換基としては、置換基を有してもよいアルキル基、置換基を有してもよいアリール基、置換基を有してもよいアルコキシ基、置換基を有してもよいアリールオキシ基、置換基を有してもよいアルキルスルファニル基、置換基を有してもよいアリールスルファニル基、置換基を有してもよいアミノ基等が挙げられる。
【０１３４】
置換基を有してもよいアルキル基としては、炭素数１〜３０のアルキル基が好ましく、例えば、メチル基、エチル基、エトキシカルボニルメチル基等が挙げられる。
【０１３５】
置換基を有してもよいアリール基としては、炭素数６〜３０のアリール基が好ましく、フェニル基、ビフェニル基、１−ナフチル基、２−ナフチル基等が挙げられる。
【０１３６】
置換基を有してもよいアルコキシ基としては、炭素数１〜３０のアルコキシ基が好ましく、例えば、メトキシ基、エトキシ基、ベンジルオキシ基、等が挙げられる。
【０１３７】
置換基を有してもよいアリールオキシ基としては、炭素数６〜３０のアリールオキシ基が好ましく、例えば、フェニルオキシ基、１−ナフチルオキシ基、２−ナフチルオキシ基、４−メトキシフェニルオキシ基、４−ジメチルアミノフェニルオキシ基等がある。
【０１３８】
置換基を有してもよいアルキルスルファニル基としては、炭素数１〜２０のアルキルスルファニル基が好ましく、例えば、メチルスルファニル基、エチルスルファニル基、メトキシメチルスルファニル基等が挙げられる。
【０１３９】
置換基を有してもよいアリールスルファニル基としては、炭素数６〜３０のアリールスルファニル基が好ましく、例えば、フェニルスルファニル基、１−ナフチルスルファニル基、２−ナフチルスルファニル基、２−クロロフェニルスルファニル基、２−メチルフェニルスルファニル基、４−ジメチルアミノフェニルスルファニル基等が挙げられる。
【０１４０】
置換基を有してもよいアミノ基としては、総炭素数０〜５０のアミノ基が好ましく、例えば、アミノ基、Ｎ−アルキルアミノ基、Ｎ−アリールアミノ基、Ｎ−アシルアミノ基、Ｎ−スルホニルアミノ基、Ｎ，Ｎ−ジアルキルアミノ基、Ｎ，Ｎ−ジアリールアミノ基、Ｎ−アルキル−Ｎ−アリールアミノ基、Ｎ、Ｎ−ジスルホニルアミノ基等が挙げられる。より具体的には、Ｎ−メチルアミノ基、Ｎ−エチルアミノ基、Ｎ、Ｎ−ジメチルアミノ基、モルホリノ基、３，５−ジメチルモルホリノ基、カルバゾール基等が挙げられる。
【０１４１】
更に、前述した置換基を有してもよいアルキル基、アリール基、アルコキシ基、アリールオキシ基、アルキルスルファニル基、アリールスルファニル基、アミノ基等は、更に他の置換基で置換されていてもよい。
【０１４２】
これらの中でも、Ｘとしては、溶剤溶解性と長波長領域の吸収効率向上の点から、置換基を有してもよいアルキル基、置換基を有してもよいアミノ基が好ましい。
また、一般式（２）におけるｎは０〜５の整数を表すが、０〜２の整数が好ましい。
【０１４３】
前記Ｙで表される二価の有機基としては、以下に示す構造が挙げられる。なお、以下に示される基において、「＊」は、一般式（２）において、Ｙと隣接する炭素原子との結合位置を示す。
【０１４４】
【化３１】
2010282180.tif 000032
【０１４５】
中でも、高感度化の観点から、下記に示す構造が好ましい。
【０１４６】
【化３２】
2010282180.tif 000033
【０１４７】
本発明におけるオキシムエステル化合物は、下記一般式（３）で表される化合物であることが好ましい。
【０１４８】
【化３３】
2010282180.tif 000034
【０１４９】
上記一般式（３）中、Ｒ及びＸは各々独立に一価の置換基を表し、Ａは二価の有機基を表し、Ａｒはアリール基を表す。ｎは０〜５の整数である。
【０１５０】
一般式（３）におけるＲ、Ｘ、Ａ、Ａｒ、及びｎは、一般式（２）におけるＲ、Ｘ、Ａ、Ａｒ、及びｎとそれぞれ同義であり、好ましい例も同様である。
【０１５１】
以下、本発明におけるオキシムエステル化合物の具体例を以下に示すが、本発明はこれらに限定されるものではない。
【０１５２】
【化３４】
2010282180.tif 000035
【０１５３】
【化３５】
2010282180.tif 000036
【０１５４】
【化３６】
2010282180.tif 000037
【０１５５】
本発明の感放射線性樹脂組成物は、上記（Ａ）樹脂、（Ｂ）重合性不飽和化合物、（Ｃ）オキシムエステル化合物以外に、感度向上を目的として助剤を添加しても良い。
本発明の感放射線性樹脂組成物に用いられる助剤の例としては、芳香族メルカプト化合物が挙げられる。芳香族メルカプト化合物の例としては、ベンゼン環又は複素環を母核とし、メルカプト基を１つ又は２つ有する化合物等が挙げられる。前記メルカプト基を２つ有する場合には、一方のメルカプト基が、アルキル基、アラルキル基又はフェニル基により置換されていてもよく、また、アルキレン基を介在した二量体又はジスルフィドの形をとった二量体でもよい。
上記の中でも、芳香族メルカプト化合物としては、例えば、２−メルカプトベンゾチアゾール、２−メルカプトベンゾオキサゾール、２−メルカプトベンゾイミダゾール、及びＮ−フェニルメルカプトベンゾイミダゾール等が好ましいものとして挙げられる。これらは単独で又は２種類以上を組み合わせて使用される。
【０１５６】
本発明の感放射線性樹脂組成物に用いられる助剤の更なる例としては、チオキサントン化合物、クマリン化合物、ベンゾフェノン化合物、及びアクリドン化合物が挙げられる。
【０１５７】
＜助剤＞
−チオキサントン化合物−
本明細書において、チオキサントン化合物とは置換基を有していても良いチオキサントンを意味する。
該置換基としては、例えば、炭素数１〜１０、好ましくは炭素数１〜４の直鎖又は分岐のアルキル基、及びフッ素原子、塩素原子又はヨウ素原子等のハロゲン原子が挙げられる。置換基の位置に特に制限はないが、好ましくは２−位及び／又は４−位である。
【０１５８】
チオキサントン化合物としては、具体的には、チオキサントン；２−エチルチオキサントン、２−プロピルチオキサントン、２−イソプロピルチオキサントン、２，４−ジメチルチオキサントン、２，４−ジエチルチオキサントン、２，４−ジイソプロピルチオキサントン、２，４−メチルエチルチオキサントンなどのアルキル置換チオキサントン；２−クロロチオキサントンなどのハロゲン化チオキサントンなどが挙げられる。
上記の中でも好ましくは、２−イソプロピルチオキサントン、２，４−ジエチルチオキサントン、又は２−クロロチオキサントンが挙げられる。
【０１５９】
−クマリン化合物−
クマリン化合物としては、下記一般式（Ｉ）、（ＩＩ）又は（ＩＩＩ）で示される化合物を挙げることができる。
【０１６０】
【化３７】
2010282180.tif 000038
【０１６１】
一般式（Ｉ）中、Ｒ１及びＲ２は同一でも異なっていてもよく、それぞれ独立して水素原子、アミノ基、ジアルキルアミノ基、モノアルキルアミノ基、Ｎ置換アミノアルキル基、ハロゲン原子、又は、アルコキシ基を表す。ここで、アルキル基及びアルコキシ基としては炭素数１〜４のものが好ましい。
一般式（ＩＩ）中、Ｒ３は炭素数１〜７のアルキレン基を表し、好ましくは１〜４のアルキレン基を表す。Ｒ４及びＲ５は同一でも異なっていても良く、それぞれ独立して水素原子、又は炭素数１〜７のアルキル基を表す。Ｒ４又はＲ５がアルキル基を表す場合、好ましくは１〜４のアルキル基を表す。
一般式（ＩＩＩ）中、Ｒ６及びＲ７は同一でも異なっていても良く、それぞれ独立して水素原子、炭素数１〜７（好ましくは１〜４）のアルキル基、又は、炭素数１〜４のアルコキシ基を表す。
【０１６２】
クマリン化合物の例としては、具体的には、７−｛｛４−クロロ−６−（ジエチルアミノ）−ｓ−トリアジン−２−イル｝アミノ｝−３−フェニルクマリン、７−｛｛４−メトキシ−６−（ジエチルアミノ）−ｓ−トリアジン−２−イル｝アミノ｝−３−フェニルクマリン、７−｛｛４−メトキシ−６−（ジエチルアミノプロピルアミノ）−ｓ−トリアジン−２−イル｝アミノ｝−３−フェニルクマリン、Ｎ−（γ−ジメチルアミノプロピル）−Ｎ’−｛３−フェニルクマリニル−（７）｝ウレア、３−フェニル−７−（４’−メチル−５’−ｎ−ブトキシ−ベンゾトリアゾ−ル−２−イル）クマリン等を挙げることができる。これらのなかでも、７−｛｛４−クロロ−６−（ジエチルアミノ）−ｓ−トリアジン−２−イル｝アミノ｝−３−フェニルクマリンが好ましい。
【０１６３】
前記クマリン化合物としては、３−アリール置換クマリン化合物である下記の一般式（ＶＩＩＩ）で示される化合物を挙げることができる。
【０１６４】
【化３８】
2010282180.tif 000039
【０１６５】
一般式（ＶＩＩＩ）中、Ｒ８は水素原子、炭素数１〜８のアルキル基、炭素数６〜１０のアリール基を表し、好ましくは水素原子、メチル基、エチル基、プロピル基、又はブチル基である。Ｒ９は水素原子、炭素数１〜８のアルキル基、炭素数６〜１０のアリール基、又は、下記一般式（ＶＩＩＩＡ）で示される基を表し、好ましくはメチル基、エチル基、プロピル基、ブチル基、又は一般式（ＶＩＩＩＡ）で示される基であり、特に好ましくは一般式（ＶＩＩＩＡ）で示される基を表す。
【０１６６】
【化３９】
2010282180.tif 000040
【０１６７】
Ｒ１０及びＲ１１はそれぞれ独立に、水素原子、炭素数１〜８のアルキル基、炭素数１〜８のハロアルキル基、炭素数１〜８のアルコキシ基、置換されてもよい炭素数６〜１０のアリール基、アミノ基、−Ｎ（Ｒ１６）（Ｒ１７）、又は、ハロゲン原子を表す。ここで、Ｒ１６、及びＲ１７はそれぞれ独立に水素原子、炭素数１〜８のアルキル基（例えばメチル基、エチル基、プロピル基、ブチル基、オクチル基）を表す。炭素数１〜８のアルキル基としては、例えばメチル基、エチル基、プロピル基、ブチル基、オクチル基が挙げられる。炭素数１〜８のハロアルキル基としては、例えば、クロロメチル基、フロロメチル基、トリフロロメチル基などが挙げられる。炭素数１〜８のアルコキシ基としては、例えば、メトキシ基、エトキシ基、ブトキシ基が挙げられる。置換されてもよい炭素数６〜１０のアリール基としては、例えばフェニル基が挙げられる。ハロゲン原子としては例えば−Ｃｌ、−Ｂｒ，−Ｆが挙げられる。なかでも、好ましくは、水素原子、メチル基、エチル基、メトキシ基、フェニル基、又は、−Ｎ（Ｒ１６）（Ｒ１７）、−Ｃｌである。
【０１６８】
Ｒ１２は置換されてもよい炭素数６〜１６のアリール基を表し、具体的には、例えばフェニル基、ナフチル基、トリル基、クミル基などが挙げられる。このアリール基に導入しうる置換基としては、アミノ基、−Ｎ（Ｒ１６）（Ｒ１７）、炭素数１〜８のアルキル基（例えばメチル基、エチル基、プロピル基、ブチル基、オクチル基）、炭素数１〜８のハロアルキル基（例えばクロロメチル基、フロロメチル基、トリフロロメチル基など）、炭素数１〜８のアルコキシ基（例えばメトキシ基、エトキシ基、ブトキシ基）、ヒドロキシ基、シアノ基、ハロゲン（例えば−Ｃｌ、−Ｂｒ，−Ｆ）が挙げられる。
Ｒ１３、及びＲ１４はそれぞれ独立に水素原子、炭素数１〜８のアルキル基（例えばメチル基、エチル基、プロピル基、ブチル基、オクチル基）を表す。Ｒ１３とＲ１４は互いに結合し窒素原子とともに複素環（例えばピペリジン環、ピペラジン環、モルホリン環、ピラゾール環、ジアゾール環、トリアゾール環、ベンゾトリアゾール環等）を形成してもよい。Ｒ１６とＲ１７は互いに結合し窒素原子とともに複素環（例えばピペリジン環、ピペラジン環、モルホリン環、ピラゾール環、ジアゾール環、トリアゾール環、ベンゾトリアゾール環等）を形成してもよい。Ｒ１５は水素原子、炭素数１〜８のアルキル基（例えばメチル基、エチル基、プロピル基、ブチル基、オクチル基）、炭素数１〜８のアルコキシ基（例えばメトキシ基、エトキシ基、ブトキシ基）、置換されてもよい炭素数６〜１０のアリール基（例えばフェニル基）、アミノ基、Ｎ（Ｒ１６）（Ｒ１７）、ハロゲン（例えば−Ｃｌ、−Ｂｒ，−Ｆ）を表す。
【０１６９】
Ｚｂは＝Ｏ、＝Ｓあるいは＝Ｃ（Ｒ１８）（Ｒ１９）を表す。
Ｒ１８及びＲ１９はそれぞれ独立に、シアノ基、−ＣＯＯＲ２０、−ＣＯＲ２１を表す。Ｒ２０及びＲ２１はそれぞれ独立に炭素数１〜８のアルキル基（例えばメチル基、エチル基、プロピル基、ブチル基、オクチル基）、炭素数１〜８のハロアルキル基（例えばクロロメチル基、フロロメチル基、トリフロロメチル基など）、置換されてもよい炭素数６〜１０のアリール基（例えばフェニル基）を表し、複素環、ベンゼン環であってもよい。
また、他のクマリン化合物の例として、下記一般式（ＩＶ）で表される化合物が挙げられる。
【０１７０】
【化４０】
2010282180.tif 000041
【０１７１】
上記一般式（ＩＶ）中、Ｒ１、Ｒ２、Ｒ３、Ｒ４、Ｒ５、及びＲ６は、それぞれ独立に、水素原子、アミノ基、ジアルキルアミノ基、モノアルキルアミノ基、Ｎ置換アミノアルキル基、ハロゲン、アルキル基、もしくはアルコキシ基を表す。ここで、アルキル基及びアルコキシ基としては炭素数１〜４のものが好ましい。Ｒ５及びＲ６は互いに結合して環を形成していてもよく、隣接するＺと縮合環を構成することもできる。
Ｚは、好ましくは＝Ｏ、＝Ｓ、＝Ｃ（ＣＮ）２であり、特に好ましくは＝Ｏである。  また、前記一般式（ＩＶ）で表される化合物に代表されるクマリン化合物の例としては、例えば、下記化合物１〜３や、林原生物化学研究所カタログによるＮＫＸ１３１６、１３１７、１７６７、１７６８、１３２０、１７６９、１３１９、１７７０、１７７１、８４６、３５０２、１６１９が挙げられ、市販品としても入手可能である。なかでも、ＮＫＸ１７６７、１７６８、１６１９（商品名：林原生物化学研究所製）が好ましい。
【０１７２】
【化４１】
2010282180.tif 000042
【０１７３】
上記化合物１において、Ｒ１、Ｒ２、Ｒ３およびＲ４はそれぞれ独立に水素原子又はアルキル基（好ましくは炭素数１〜５）を表す。
【０１７４】
−ベンゾフェノン化合物−
ベンゾフェノン化合物の例としては、ベンゾフェノン、ベンゾイル安息香酸、４−フェニルベンゾフェノン、４，４−ジエチルアミノベンゾフェノン、３，３’−ジメチル−４−メトキシベンゾフェノン、４−ベンゾイル−４’−メチルジフェニルサルファイド等が挙げられる。
【０１７５】
−アクリドン化合物−
アクリドン化合物の例としては、特開２００７−４１０８２の［００３２］〜［００４２］に開示されている化合物が挙げられ、中でも特に好ましい化合物の例として、１０−ｎ−ブチル−２−クロロアクリドン（商品名：ＮＢＣＡ、黒金化成社製）が挙げられる。
【０１７６】
本発明の感放射線性樹脂組成物における前記（Ｃ）成分の含有量は、感放射線性樹脂組成物の全固形分（感光性樹脂層の全固形分）に対して、０．５〜２５質量％が好ましく、０．５〜１５質量％がより好ましい。該含有量が前記範囲内であると、光感度やスペーサー強度の低下を防止でき、スペーサーとして必要な変形回復性などの性能を向上させることができる。
前記助剤は前記（Ｃ）成分の含有量の範囲で用いることができる。
【０１７７】
本発明の感放射線性樹脂組成物は、本発明の効果を損なわない範囲で上記助剤以外の他の光重合開始剤を含有することができる。他の光重合開始剤の例としては、アミノアセトフェノン系化合物、及びアシルフォスフィンオキサイド系化合物が挙げられる。
前記アミノアセトフェノン系化合物の具体例としては、ＩＲＧＡＣＵＲＥ（Ｉｒｇ）３６９やＩＲＧＡＣＵＲＥ（Ｉｒｇ）３７９、及びＩＲＧＡＣＵＲＥ（Ｉｒｇ）９０７等（全て商品名；チバ・スペシャルティ・ケミカルズ（株）製）が挙げられる。
前記アシルフォスフィンオキサイド系化合物の具体例としては、ＤＡＲＯＣＵＲ  ＴＰＯや、Ｉｒｇａｃｕｒｅ（Ｉｒｇ）８１９等（全て商品名；チバ・スペシャルティ・ケミカルズ（株）製）が挙げられる。
【０１７８】
＜その他の成分＞
本発明における感放射線性組成物は、前記（Ａ）樹脂、（Ｂ）重合性不飽和化合物及び（Ｃ）オキシムエステル化合物を少なくとも含有してなり、更に必要に応じて、その他の成分（微粒子等）を含んでいてもよい。
その他の成分としては、公知の組成物を構成する成分から選択して用いることができ、例えば、特開２００６−２３６９６号公報の段落番号［００１０］〜［００２０］に記載の成分や、特開２００６−６４９２１号公報の段落番号［００２７］〜［００５３］に記載の成分を挙げることができる。
【０１７９】
−微粒子−
基板上への感光性樹脂層の形成を転写法で行う場合、感光性組成物は、微粒子を含有することが好ましい。
微粒子としては、特に制限はなく、目的に応じて適宜選択することができるが、例えば、特開２００３−３０２６３９号公報［００３５］〜［００４１］に記載の体質顔料が好ましく、中でも、良好な現像性、力学強度を有するスペーサーが得られる点から、コロイダルシリカが好ましい。
【０１８０】
前記微粒子の体積平均粒子径は、高い力学強度を有するスペーサーが得られる点で、５ｎｍ〜５０ｎｍであることが好ましく、１０ｎｍ〜４０ｎｍであることがより好ましく、１５ｎｍ〜３０ｎｍであることが特に好ましい。
【０１８１】
前記微粒子の感光性樹脂層（即ちスペーサー）中における含有量は、高い力学強度を有するスペーサーを得る観点から、感光性樹脂層（スペーサー）中の全固形分（質量）に対して、５〜５０質量％であることが好ましく、１０〜４０質量％であることがより好ましく、１５〜３０質量％であることが特に好ましい。
【０１８２】
［露光工程、現像工程、及び加熱工程］
本発明のスペーサーの製造方法は、上記の層形成工程の後、基板上に形成された感光性樹脂層（被膜）の少なくとも一部に、放射線を露光する工程（露光工程）、露光後の感光性樹脂層を現像する工程（現像工程）、現像後の感光性樹脂層を加熱する工程（加熱工程）を含む。
本発明の製造方法により、基板変形回復率に優れたスペーサーを作製することができる。
基板上に形成された感光性樹脂層を露光及び現像してパターニングする工程を「パターニング工程」ということがある。
本発明でいう「放射線」の例としては、紫外線、遠紫外線、Ｘ線、電子線、分子線、γ線、シンクロトロン放射線、プロトンビーム線等が挙げられる。
【０１８３】
−露光工程−
本発明における露光工程では、前記層形成工程で形成された感光性樹脂層（被膜）の少なくとも一部に、放射線を露光する。得られるスペーサーの形状と変形回復率の向上と基板との密着性の点で、また、露光機ミラーの寿命低下の抑制の点で、３５０ｎｍ未満の波長を実質的に含まない放射線が好ましい。
ここで、「３５０ｎｍ未満の波長を実質的に含まない」とは、３５０ｎｍ以上の波長の照射強度に対する照射強度比が０．１以下であることを意味する。即ち、後述の露光機ミラーの寿命に悪影響を与えることがない程度の照射強度を有する波長を含んでもよい。
前記感光性樹脂層の一部に露光する際には、所定のパターンマスクを介して露光する。本発明においては、高いエネルギーを有する３５０ｎｍ未満の短波長の放射線をカットすることにより、露光機に使用しているミラーの寿命低下を有効に抑制することができる。
前記露光に使用される放射線としては、可視光線、紫外線、遠紫外線等を使用することができる。
光照射に用いる光源の例としては、中圧〜超高圧水銀灯、キセノンランプ、メタルハライドランプ等が挙げられる。
波長が３５０ｎｍ未満の短波長を実質的に含まない放射線であれば特に限定されないが、１９０〜４５０ｎｍの範囲にある放射線から３５０ｎｍ未満をカットしたものを用いることが好ましい。
前記放射線の露光量は、露光される放射線の波長（例えば、３６５ｎｍ）における強度を照度計（商品名：ＯＡＩ  ｍｏｄｅｌ  ３５６  、ＯＡＩ  Ｏｐｔｉｃａｌ  Ａｓｓｏｃｉａｔｅｓ  Ｉｎｃ．  製）により測定した値として、通常、２０〜５０，０００Ｊ／ｍ２であり、２０〜１５００Ｊ／ｍ２であることが好ましい。
前記放射線の３５０ｎｍ未満の波長をカットする手法としては、特に限定されるものではないが、例えば、フィルターを用いる方法を採用することができる。
前記フィルターとしては、例えば、東芝ガラス（株）製紫外透過フィルター「ＵＶ−３５」（商品名）を採用することができる。
【０１８４】
−現像工程−
本発明における現像工程では、前記露光後の感光性樹脂層（被膜）を現像する。
現像処理に用いる現像液としては、アルカリ性物質の希薄水溶液を用いてよいが、該希薄水溶液に更に、水と混和性の有機溶剤を少量添加したものでもよい。
前記現像の前には、純水をシャワーノズル等にて噴霧して、感光性樹脂組成物層又は酸素遮断層の表面を均一に湿らせることが好ましい。
【０１８５】
適当なアルカリ性物質の例としては、アルカリ金属水酸化物類（例えば、水酸化ナトリウム、水酸化カリウム）、アルカリ金属炭酸塩類（例えば、炭酸ナトリウム、炭酸カリウム）、アルカリ金属重炭酸塩類（例えば、炭酸水素ナトリウム、炭酸水素カリウム）、アルカリ金属ケイ酸塩類（例えば、ケイ酸ナトリウム、ケイ酸カリウム）、アルカリ金属メタケイ酸塩類（例えば、メタケイ酸ナトリウム、メタケイ酸カリウム）、トリエタノールアミン、ジエタノールアミン、モノエタノールアミン、モルホリン、テトラアルキルアンモンニウムヒドロキシド類（例えば、テトラメチルアンモニウムヒドロキシド）、燐酸三ナトリウム、等が挙げられる。アルカリ性物質の濃度は、０．０１〜３０質量％が好ましく、ｐＨは８〜１４が好ましい。
【０１８６】
前記「水と混和性の有機溶剤」としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等が好適に挙げられる。現像液中の、水と混和性の有機溶剤の濃度は０．１〜３０質量％が好ましい。更に、公知の界面活性剤を添加してもよく、現像液中の該界面活性剤の濃度としては０．０１〜１０質量％が好ましい。
【０１８７】
前記現像液は、浴液として用いてもよく、あるいは噴霧液として用いてもよい。感光性樹脂組成物層の未硬化部分を除去する場合、感光性樹脂組成物層を、現像液中で回転ブラシ又は湿潤スポンジ等で擦るなどの方法を組合わせることができる。現像液の液温度は、通常室温（２０℃）付近から４０℃が好ましい。現像時間は、感光性樹脂組成物層の組成、現像液のアルカリ性や温度、有機溶剤を添加する場合にはその種類と濃度、等に依るが、通常１０秒〜２分程度である。短すぎると非硬化部（ネガ型の場合は非露光部）の現像が不充分となることがあり、長すぎると硬化部（ネガ型の場合は露光部）もエッチングされることがある。現像処理の後に水洗工程を入れることも可能である。この現像工程にてスペーサーは所望の形状に形成される。
【０１８８】
−加熱工程−
本発明おける加熱工程では、前記現像工程によって得られた感光性樹脂層からなるパターン画像を加熱処理（ベーク処理ともいう）する。
加熱処理は、露光及び現像により形成されたパターン画像（例えば、スペーサーパターン）を加熱して硬化させるものである。これにより本発明のスペーサーを得ることができる。
【０１８９】
加熱処理の方法としては、従来公知の種々の方法を用いることができる。例えば、複数枚の基板をカセットに収納してコンベクションオーブンで処理する方法、ホットプレートで１枚ずつ処理する方法、赤外線ヒーターで処理する方法、等が挙げられる。  
【０１９０】
加熱工程における加熱温度は、通常１５０℃〜２８０℃であり、好ましくは１８０℃〜２５０℃である。加熱時間は、前記加熱温度によって変動するが、ベーク温度を２４０℃とした場合には、１０分〜１２０分が好ましく、３０分〜９０分がより好ましい。  
【０１９１】
また、スペーサーの製造方法においては、前記露光及び現像工程によって形成されたスペーサーパターンを、不均一な膜減りを防止し、感光性樹脂層に含まれるＵＶ吸収剤等の成分の析出を防止する観点から、加熱工程前にポスト露光してもよい。加熱処理を施す前にポスト露光を行なうと、ラミネート時に混入した微小な異物が膨れて欠陥となるのを効果的に防止することができる。
【０１９２】
−ポスト露光−
ポスト露光に用いる光源としては、感光性樹脂層を硬化し得る波長領域の光（例えば、３６５ｎｍ、又は４０５ｎｍ）を照射できるものであれば適宜選定して用いることができる。
具体例としては、超高圧水銀灯、高圧水銀灯、メタルハライドランプ等が挙げられる。
露光量は、前記露光を補う露光量であればよく、通常は５０ｍＪ／ｃｍ２〜５０００ｍＪ／ｃｍ２であり、好ましくは２００ｍＪ／ｃｍ２〜２０００ｍＪ／ｃｍ２、更に好ましくは５００ｍＪ／ｃｍ２〜１０００ｍＪ／ｃｍ２である。
【０１９３】
本発明のスペーサーは、ブラックマトリクス等の黒色遮蔽部及び着色画素等の着色部を含むカラーフィルタを形成した後に形成することができる。
前記黒色遮蔽部及び着色部とスペーサーとは、感光性組成物を塗布する塗布法と感光性組成物からなる感光性樹脂層を有する転写材料を用いる転写法と、を任意に組合せて形成することが可能である。
前記黒色遮蔽部及び着色部並びに前記スペーサーはそれぞれ感光性組成物から形成できる。例えば、基板に液体の前記感光性組成物を直接塗布することにより感光性樹脂層を形成した後に、露光及び現像を行ない、前記黒色遮蔽部及び着色部をパターン状に形成し、その後、別の液体の前記感光性組成物を前記基板とは異なる別の基板（仮支持体）上に設置して感光性樹脂層を形成することにより作製された転写材料を用い、この転写材料を前記黒色遮蔽部及び着色部が形成された前記基板に密着させて感光性樹脂層を転写した後に、露光及び現像を行うことによりスペーサーをパターン状に形成することができる。このようにして、スペーサーが設けられたカラーフィルタを作製することができる。
【０１９４】
＜液晶表示装置用基板＞
本発明において、液晶表示装置用基板は、前記本発明のスペーサーを備える。スペーサーは、支持体上に形成されたブラックマトリクス等の黒色遮光部の上、又はＴＦＴ等の駆動素子上に形成されることが好ましい。また、ブラックマトリクス等の黒色遮光部又はＴＦＴ等の駆動素子と、スペーサーとの間にＩＴＯ等の透明導電層（透明電極）又はポリイミド等の液晶配向膜が存在していてもよい。
【０１９５】
例えば、スペーサーが黒色遮光部又は駆動素子の上に設けられる場合、該支持体に予め配設された黒色遮光部（ブラックマトリクスなど）又は駆動素子を覆うようにして、例えば、感光性転写材料の感光性樹脂層を支持体面にラミネートし、剥離転写して感光性樹脂層を形成した後、これに露光、現像、加熱処理等を施してスペーサーを形成することによって、液晶表示装置用基板を作製することができる。
また、上記と同様に、例えば、基板に液体の前記感光性組成物を直接塗布することにより感光性樹脂層を形成した後に、露光及び現像を行ない、前記黒色遮蔽部及び着色部をパターン状に形成し、その後、別の液体の前記感光性組成物を前記基板とは異なる別の基板（仮支持体）上に設置して感光性樹脂層を形成することにより作製された転写材料を用い、この転写材料を前記黒色遮蔽部及び着色部が形成された前記基板に密着させて感光性樹脂層を転写した後に、露光及び現像を行うことによりスペーサーをパターン状に形成することができる。このようにして、スペーサーが設けられた液晶表示装置用基板を作製することができる。
液晶表示装置用基板には更に、必要に応じて赤色（Ｒ）、青色（Ｂ）、緑色（Ｇ）の３色等の着色画素が設けられてもよい。
【０１９６】
＜液晶表示素子＞
本発明の液晶表示素子は前記本発明のスペーサーを備えて構成される。
本発明においては、前記本発明のスペーサーを備える液晶表示装置用基板を設けて液晶表示素子を構成することができる。
液晶表示素子の１つの態様として、少なくとも一方が光透過性の一対の支持体（本発明の液晶表示装置用基板を含む）と、この支持体間に、液晶層と液晶駆動手段（単純マトリックス駆動方式及びアクティブマトリックス駆動方式を含む）とを少なくとも備えた素子が挙げられる。
【０１９７】
この場合、本発明における液晶表示装置用基板は、複数のＲＧＢ画素群を有し、該画素群を構成する各画素が互いにブラックマトリックスで離画されているカラーフィルタ基板として用いることができる。このカラーフィルタ基板には、弾性回復率及び加重変形量に優れた変形回復性の高いスペーサーが設けられているため、該カラーフィルタ基板を備えた液晶表示素子は、カラーフィルタ基板と対向基板との間のセルギャップ（セル厚）の変動に起因して液晶材料が偏在すること、低温発泡すること等による色ムラ等の表示ムラの発生が効果的に防止され得る。これにより、作製された液晶表示素子は鮮やかな画像を表示できる。
【０１９８】
また、液晶表示素子の別の態様として、少なくとも一方が光透過性の一対の支持体（本発明の液晶表示装置用基板を含む）と、この支持体間に、液晶層と液晶駆動手段とを少なくとも備え、前記液晶駆動手段がアクティブ素子（例えばＴＦＴ）を有し、かつ一対の基板間が弾性回復率及び加重変形量に優れた変形回復性の高いスペーサーにより所定幅に規制された素子が挙げられる。この場合も、本発明の液晶表示装置用基板は、複数のＲＧＢ画素群を有し、該画素群を構成する各画素が互いにブラックマトリックスで離画されたカラーフィルタ基板として用いることができる。
【０１９９】
本発明において使用可能な液晶の例としては、ネマチック液晶、コレステリック液晶、スメクチック液晶、強誘電液晶が挙げられる。
また、前記カラーフィルタ基板の前記画素群は、互いに異なる色を呈する２色の画素からなるものでも、３色の画素、４色以上の画素からなるものであってもよい。例えば３色の場合、赤（Ｒ）、緑（Ｇ）及び青（Ｂ）の３つの色相で構成される。ＲＧＢ３色の画素群を配置する場合には、モザイク型、トライアングル型等の配置が好ましく、４色以上の画素群を配置する場合にはどのような配置であってもよい。カラーフィルタ基板の作製は、例えば２色以上の画素群を形成した後既述のようにブラックマトリックスを形成してもよいし、逆にブラックマトリックスを形成した後に画素群を形成してもよい。ＲＧＢ画素の形成については、特開２００４−３４７８３１号公報等を参考にすることができる。
【０２００】
＜液晶表示装置＞
液晶表示装置は、前記液晶表示装置用基板を備える。また、液晶表示装置は、前記液晶表示素子を備える。すなわち、液晶表示装置は、互いに向き合うように対向配置された一対の基板間を既述のように、本発明のスペーサーで所定幅に規制し、規制された間隙に液晶材料を封入（封入部位を液晶層と称する）して構成されており、液晶層の厚さ（セル厚）が所望の均一厚に保持されるようになっている。
【０２０１】
液晶表示装置における液晶表示モードの例としては、ＳＴＮ型、ＴＮ型、ＧＨ型、ＥＣＢ型、強誘電性液晶、反強誘電性液晶、ＶＡ型、ＩＰＳ型、ＯＣＢ型、ＡＳＭ型、その他種々のものが好適に挙げられる。
中でも、液晶表示装置においては、最も効果的に本発明の効果を奏する観点から、液晶セルのセル厚の変動により表示ムラを起こし易い表示モードが望ましく、セル厚が２μｍ〜４μｍであるＶＡ型表示モード、ＩＰＳ型表示モード、ＯＣＢ型表示モードに構成されるのが好ましい。
【０２０２】
液晶表示装置の構成態様の例としては、（ａ）薄膜トランジスタ（ＴＦＴ）等の駆動素子と画素電極（導電層）とが配列形成された駆動側基板と、対向電極（導電層）を備えた対向基板とをスペーサーを介在させて対向配置し、その間隙部に液晶材料を封入して構成したもの、（ｂ）駆動基板と、対向電極（導電層）を備えた対向基板とをスペーサーを介在させて対向配置し、その間隙部に液晶材料を封入して構成したもの、等が挙げられる。液晶表示装置は各種液晶表示機器に好適に適用することができる。
【０２０３】
液晶表示装置については、例えば「次世代液晶ディスプレイ技術（内田龍男編集、工業調査会、１９９４年発行）」に記載されている。液晶表示装置には、本発明の液晶表示素子又は液晶表示装置用基板を備える以外に特に制限はなく、例えば前記「次世代液晶ディスプレイ技術」に記載された種々の方式の液晶表示装置に構成することができる。中でも特に、カラーＴＦＴ方式の液晶表示装置を構成するのに有効である。カラーＴＦＴ方式の液晶表示装置については、例えば「カラーＴＦＴ液晶ディスプレイ（共立出版（株）、１９９６年発行）」に記載されている。
【０２０４】
液晶表示装置は、既述の液晶表示装置用基板又は液晶表示素子を備える以外は、電極基板、偏光フィルム、位相差フィルム、バックライト、スペーサー、視野角補償フィルム、反射防止フィルム、光拡散フィルム、防眩フィルムなどの様々な部材を用いて一般的に構成できる。これら部材については、例えば「’９４液晶ディスプレイ周辺材料・ケミカルズの市場（島健太郎、（株）シーエムシー、１９９４年発行）」、「２００３液晶関連市場の現状と将来展望（下巻）（表良吉、（株）富士キメラ総研、２００３等発行）」に記載されている。
【実施例】
【０２０５】
以下、本発明を実施例により更に具体的に説明するが、本発明はその主旨を越えない限り、以下の実施例に限定されるものではない。なお、特に断りのない限り、「％」及び「部」は質量基準である。
【０２０６】
（樹脂の合成）
（Ａ）樹脂の例として既述した化合物Ｐ−４にスチレン由来の構造単位を加えた化合物Ｐ−４＋Ｓｔの合成例を以下に示す。ただし、化合物Ｐ−４中のモノマー比は先に示されたものからは変更されている。
【０２０７】
−合成例１−
反応容器中に１−メトキシ−２−プロパノール（商品名：ＭＦＧ，日本乳化剤（株）製）７．４８部をあらかじめ加え、９０℃に昇温し、スチレン（Ｓｔ；ｗ）３．１部、トリシクロペンテニルメタクリレート（日立化成工業（株）製のＴＣＰＤ−Ｍ（商品名）；ｘ）４．２８部、メタクリル酸（ＭＡＡ；ｙ）１１．７部、アゾ系重合開始剤（和光純薬（株）製、Ｖ−６０１（商品名））２．０８部、及び１−メトキシ−２−プロパノール５５．２部からなる混合溶液を窒素ガス雰囲気下、９０℃の反応容器中に２時間かけて滴下した。滴下後、４時間反応させて、アクリル樹脂溶液を得た。
次いで、前記アクリル樹脂溶液に、ハイドロキノンモノメチルエーテル０．１５部、及びテトラエチルアンモニウムブロマイド０．３４部を加えた後、メタクリル酸グリシジル（ＧＬＭ，東京化成工業（株）製）２６．４部を２時間かけて滴下した（ＧＬＭ−ＭＡＡ；ｚ）。滴下後、空気を吹き込みながら９０℃で４時間反応させた後、固形分濃度が４５％になるように溶媒１−メトキシ−２−プロピルアセテート（ＭＭＰＧＡｃ、ダイセル化学工業（株）製）を添加し、不飽和基を持つ化合物Ｐ−４＋Ｓｔ（（Ａ）樹脂）の樹脂溶液（固形分酸価；７６．０ｍｇＫＯＨ／ｇ、Ｍｗ；２５，０００、１−メトキシ−２−プロパノール／１−メトキシ−２−プロピルアセテート４５％溶液）を得た（ｘ：ｙ：ｚ：Ｓｔ＝３０ｍｏｌ％：２７ｍｏｌ％：３７ｍｏｌ％：６ｍｏｌ％）。
ここで、ＧＬＭ−ＭＡＡは、メタクリル酸にグリシジルメタクリレートが結合したものを示す（以下、同様である）。
なお、化合物Ｐ−４＋スチレン化合物（化合物Ｐ−４＋Ｓｔ）の分子量Ｍｗは、重量平均分子量を示し、重量平均分子量の測定は、ゲル浸透クロマトグラフ法（ＧＰＣ法）を用いて行なった。
ＧＰＣは、ＨＬＣ−８０２０ＧＰＣ（東ソー（株）製）を用い、カラムとして、ＴＳＫｇｅｌ、Ｓｕｐｅｒ  Ｍｕｌｔｉｐｏｒｅ  ＨＺ−Ｈ（東ソー（株）製、４．６ｍｍＩＤ×１５ｃｍ）を３本用い、溶離液としてＴＨＦ（テトラヒドロフラン）を用いた。また、条件としては、試料濃度を０．３５質量％、流速を０．３５ｍｌ／ｍｉｎ、サンプル注入量を１０μｌ、測定温度を４０℃とし、ＲＩ検出器を用いて行なった。また、検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製した（以下、同様である）。
【０２０８】
以下、（Ａ）樹脂の他の化合物として、既述の化合物Ｐ−４、Ｐ−３、Ｐ−５３、Ｐ−５７、Ｐ−２５、及びＰ−１８、並びにＰ−５８を合成する合成例（合成例２〜合成例８）を示す。
【０２０９】
−合成例２−
既述の化合物Ｐ−４の合成を以下のように行なった。ただし、化合物Ｐ−４中のモノマー比は先に示されたものからは変更されている。
合成例１において、スチレンを用いず、化合物Ｐ−４中のｘ：ｙ：ｚが３４ｍｏｌ％：２７ｍｏｌ％：３９ｍｏｌ％になるように、ＴＣＰＤ−Ｍ（ｘ）、メタクリル酸（ｙ）、及びＧＬＭ−ＭＡＡ（ｚ）の添加量を変更した以外は、合成例１と同様の方法により合成し、不飽和基を持つ化合物Ｐ−４（（Ａ）樹脂）の樹脂溶液（固形分酸価；７２．５ｍｇＫＯＨ／ｇ、Ｍｗ；２２，０００、１−メトキシ−２−プロパノール／１−メトキシ−２−プロピルアセテート４５％溶液）を得た。
【０２１０】
−合成例３−
既述の化合物Ｐ−３の合成を以下のように行なった。ただし、化合物Ｐ−３中のモノマー比は先に示されたものからは変更されている。
合成例１において、スチレンを用いず、トリシクロペンテニルメタクリレートをメタクリル酸シクロヘキシル（ＣＨＭＡ，東京化成工業（株）製）に変更して、化合物Ｐ−３中のｘ：ｙ：ｚが３２ｍｏｌ％：２５ｍｏｌ％：４３ｍｏｌ％になるように、メタクリル酸シクロヘキシル（ｘ）、メタクリル酸（ｙ）、及びＧＬＭ−ＭＡＡ（ｚ）の添加量を変更した以外は、合成例１と同様の方法により合成し、不飽和基を持つ化合物Ｐ−３（（Ａ）樹脂）の樹脂溶液（固形分酸価；８０．９ｍｇＫＯＨ／ｇ、Ｍｗ；２１，０００、１−メトキシ−２−プロパノール／１−メトキシ−２−プロピルアセテート４５％溶液）を得た。
【０２１１】
−合成例４−
既述の化合物Ｐ−５３の合成を以下のように行なった。ただし、化合物Ｐ−５３中のモノマー比は先に示されたものからは変更されている。
合成例１において、スチレンを用いず、トリシクロペンテニルメタクリレートをジシクロペンテニルオキシエチルメタクリレート（日立化成工業（株）製のファンクリルＦＡ−５１２Ｍ（商品名））に変更し、化合物Ｐ−５３中のｘ：ｙ：ｚが４６．２ｍｏｌ％：２４．３ｍｏｌ％：２９．５ｍｏｌ％になるように、ＦＡ−５１２Ｍ（ｘ）、メタクリル酸（ｙ）、ＧＬＭ−ＭＡＡ（ｚ）の添加量を変更した以外は、合成例１と同様の方法により合成し、不飽和基を持つ化合物Ｐ−５３（（Ａ）樹脂）の樹脂溶液（固形分酸価；７０．２ｍｇＫＯＨ／ｇ、Ｍｗ；３０，０００、１−メトキシ−２−プロパノール／１−メトキシ−２−プロピルアセテート４５％溶液）を得た。
【０２１２】
−合成例５−
既述の化合物Ｐ−５７の合成を以下のように行なった。
合成例１において、トリシクロペンテニルメタアクリレートをメタクリル酸シクロヘキシル（ＣＨＭＡ，東京化成工業（株）製）に変更し、化合物Ｐ−５７中のｘ：ｙ：ｚ：ＭＭＡが４０．１ｍｏｌ％：２６．６ｍｏｌ％：３１．３ｍｏｌ％：２．０ｍｏｌ％になるように、メタクリル酸シクロヘキシル（ｘ）、メタクリル酸（ｙ）、ＧＬＭ−ＭＡＡ（ｚ）、及びメチルメタクリレート（ＭＭＡ）の添加量を変更した以外は、合成例１と同様の方法により合成し、不飽和基を持つ化合物Ｐ−５７（（Ａ）樹脂）の樹脂溶液（固形分酸価；９７．６ｍｇＫＯＨ／ｇ、Ｍｗ；３１，３００、１−メトキシ−２−プロパノール／１−メトキシ−２−プロピルアセテート４５％溶液）を得た。
【０２１３】
−合成例６−
既述の化合物Ｐ−２５の合成を以下のように行なった。
合成例１において、トリシクロペンテニルメタアクリレートをメタクリル酸シクロヘキシル（ＣＨＭＡ，東京化成工業（株）製）に変更し、化合物Ｐ−２５中のｘ：ｙ：ｚ：ＭＭＡが４６．０ｍｏｌ％：２０．０ｍｏｌ％：３２．０ｍｏｌ％：２．０ｍｏｌ％になるように、メタクリル酸シクロヘキシル（ｘ）、メタクリル酸（ｙ）、ＧＬＭ−ＭＡＡ（ｚ）、及びメチルメタクリレート（ＭＭＡ）の添加量を変更した以外は、合成例１と同様の方法により合成し、不飽和基を持つ化合物Ｐ−２５（（Ａ）樹脂）の樹脂溶液（固形分酸価；７４．３ｍｇＫＯＨ／ｇ、Ｍｗ；３３，６００、１−メトキシ−２−プロパノール／１−メトキシ−２−プロピルアセテート４５％溶液）を得た。
【０２１４】
−合成例７−
既述の化合物Ｐ−１８の合成を以下のように行った。
合成例１において、スチレンを用いずに、トリシクロペンテニルメタアクリレートをメタクリル酸イソボルニル（ＩＢＸＭＡ，共栄社化学（株）製）に変更し、化合物Ｐ−１８中のｘ：ｙ：ｚが４０．０ｍｏｌ％：２５．０ｍｏｌ％：３５．０ｍｏｌ％になるように、メタクリル酸イソボルニル（ｘ）、メタクリル酸（ｙ）、ＧＬＭ−ＭＡＡ（ｚ）の添加量を変更した以外は、合成例１と同様の方法により合成し、不飽和基を持つ化合物Ｐ−１８（（Ａ）樹脂）の樹脂溶液（固形分酸価；７０．２ｍｇＫＯＨ／ｇ、Ｍｗ；３４，２００、１−メトキシ−２−プロパノール／１−メトキシ−２−プロピルアセテート４５％溶液）を得た
【０２１５】
−合成例８−
既述の化合物Ｐ−５９の合成を以下のように行った。
合成例１において、モノマーとモノマーの添加量を、ジシクロペンタニルメタクリレート（ＤＣＰＭ）を２０ｍｏｌ％、メタクリル酸を３０ｍｏｌ％、ＧＬＭ−ＭＡＡを３０ｍｏｌ％、２−ヒドロキシエチルメタクリレートを１０ｍｏｌ％に変更した以外は、合成例１と同様の方法により合成し、化合物Ｐ−５９（（Ａ）樹脂）の樹脂溶液（Ｍｗ；３９，０００、１−メトキシ−２−プロパノール／１−メトキシ−２−プロピルアセテート４５％溶液）を得た。
【０２１６】
−合成例９−
既述の化合物Ｐ−６０の合成を以下のように行った。
合成例１において、モノマーとモノマーの添加量を、ジシクロペンタニルメタクリレート（ＤＣＰＭ）を２０ｍｏｌ％、メタクリル酸を３０ｍｏｌ％、ＯＸＥ−３０（大阪有機化学工業（株）製）を３０ｍｏｌ％、２−ヒドロキシエチルメタクリレートを１０ｍｏｌ％に変更した以外は、合成例１と同様の方法により合成し、化合物Ｐ−６０（（Ａ）樹脂）の樹脂溶液（Ｍｗ；２８，６００、１−メトキシ−２−プロパノール／１−メトキシ−２−プロピルアセテート４５％溶液）を得た。
【０２１７】
（オキシムエステル化合物の合成）
下記に、実施例及び比較例に用いるオキシム化合物（化合物１〜４）及び比較化合物（比較化合物１〜２）の詳細を示す。
【０２１８】
【化４２】
2010282180.tif 000043
【０２１９】
−化合物１の合成−
まず、下記のスキームで、化合物Ａを合成する。
Ｎ−エチルカルバゾール（１００．０ｇ、０．５１２ｍｏｌ）をクロロベンゼン２６０ｍｌに溶解し、０℃に冷却後、塩化アルミニウム（７０．３ｇ、０．５２７ｍｏｌ）を加える。続いて、ｏ−トルイルクロリド（８１．５ｇ、０．５２７ｍｏｌ）を４０分かけて滴下し、室温に昇温して３時間攪拌する。次に、０℃に冷却後、塩化アルミニウム（７５．１ｇ、０．５６３ｍｏｌ）を加える。４−クロロブチリルクロリド（７９．４ｇ、０．５６３ｍｏｌ）を４０分かけて滴下し、室温に昇温して３時間攪拌する。３５質量％塩酸水溶液１５６ｍｌと蒸留水３９２ｍｌとの混合溶液を０℃に冷却し、反応溶液を滴下する。析出した固体を吸引濾過後、蒸留水とメタノールで洗浄し、アセトニトリルで再結晶後、下記構造の化合物Ａ（収量１６４．４ｇ、収率７７％）を得た。
【０２２０】
【化４３】
2010282180.tif 000044
【０２２１】
次に、化合物Ａを用いて下記のスキームで化合物Ｂを合成する。
化合物Ａ（２０．０ｇ、４７．９ｍｍｏｌ）をＴＨＦ６４ｍｌに溶解し、４−クロロベンゼンチオール（７．２７ｇ、５０．２ｍｍｏｌ）とヨウ化ナトリウム（０．７ｇ、４．７９ｍｍｏｌ）を加える。続いて反応液に水酸化ナトリウム（２．０ｇ、５０．２ｍｍｏｌ）を加え、２時間還流する。次に、０℃に冷却後、ＳＭ−２８（１１．１ｇ、５７．４ｍｍｏｌ、日本触媒（株）製）を２０分かけて滴下し、室温に昇温して２時間攪拌する。次に、０℃に冷却後、亜硝酸イソペンチル（６．７３ｇ、５７．４ｍｍｏｌ）を２０分かけて滴下し、室温に昇温して３時間攪拌する。反応液をアセトン１２０ｍｌに希釈し、０℃に冷却した０．１Ｎ塩酸水溶液に滴下する。析出した固体を吸引濾過後、蒸留水で洗浄した。続いて、アセトニトリルで再結晶し、下記構造の化合物Ｂ（収量１７．０ｇ、収率６４％）を得た。
【０２２２】
【化４４】
2010282180.tif 000045
【０２２３】
続いて、化合物Ｂを用いて下記のスキームで化合物１を合成する。
化合物Ｂ（１８．０ｇ、３２．４ｍｍｏｌ）を９０ｍｌのＮ−メチルピロリドンに溶解し、トリエチルアミン（３．９４ｇ、３８．９ｍｍｏｌ）を加えた。次に、０℃に冷却後、アセチルクロライド（３．０５ｇ、３８．９ｍｍｏｌ）を２０分かけて滴下後、室温に昇温して２時間攪拌する。反応液を０℃に冷却した蒸留水１５０ｍｌに滴下し、析出した固体を吸引濾過後、０℃に冷却したイソプロピルアルコール２００ｍｌで洗浄し、乾燥後、下記構造の化合物１（収量１９．５ｇ、収率９９％）を得た。
【０２２４】
【化４５】
2010282180.tif 000046
【０２２５】
得られた化合物１の構造はＮＭＲにて同定した。
（１Ｈ−ＮＭＲ  ４００ＭＨｚ  ＣＤＣｌ３）：８．８６（ｓ，１Ｈ），８．６０（ｓ，１Ｈ），８．３１（ｄ，１Ｈ，Ｊ＝８．０Ｈｚ），８．８１（ｄ，１Ｈ，Ｊ＝８．０Ｈｚ），７．５１−７．２４（ｍ．１０Ｈ），７．３６（ｑ，２Ｈ，７．４Ｈｚ），３．２４−３．１３（ｍ，４Ｈ），２．３６（ｓ，３Ｈ），２．２１（ｓ，３Ｈ），１．５０（ｔ，３Ｈ，７．４Ｈｚ）．
【０２２６】
−化合物１−１、化合物１−２の合成−
前記化合物１−１及び化合物１−２も、化合物１の合成と同様にして合成した。
【０２２７】
−化合物２の合成−
下記構造のオキシム化合物Ｃ（１７．３ｇ、３２．４ｍｍｏｌ）を９０ｍｌのＮ−メチルピロリドンに溶解し、トリエチルアミン（３．９４ｇ、３８．９ｍｍｏｌ）を加えた。次に、０℃に冷却後、アセチルクロライド（３．０５ｇ、３８．９ｍｍｏｌ）を２０分かけて滴下後、室温に昇温して２時間攪拌する。反応液を０℃に冷却した蒸留水１５０ｍｌに滴下し、析出した固体を吸引濾過後、０℃に冷却したイソプロピルアルコール２００ｍｌで洗浄し、乾燥後、化合物２（収量１８．５ｇ、収率９９％）を得た。
【０２２８】
【化４６】
2010282180.tif 000047
【０２２９】
得られた化合物２の構造はＮＭＲにて同定した。
（１Ｈ−ＮＭＲ  ４００ＭＨｚ  ＣＤＣｌ３）：８．８６（ｓ，１Ｈ），８．５９（ｓ，１Ｈ），８．３３（ｄ，１Ｈ，Ｊ＝８．４Ｈｚ），８．０７（ｄ，１Ｈ，Ｊ＝８．４Ｈｚ），７．５０−７．２６（ｍ，８Ｈ），７．１１（ｄ，２Ｈ，Ｊ＝９．２Ｈｚ），４．３４（ｑ，２Ｈ，Ｊ＝７．４Ｈｚ），３．１９−３．１４（ｍ，４Ｈ），２．３７（ｓ，３
Ｈ），２．３１（ｓ，３Ｈ），２．１８（ｓ，３Ｈ）、１．４９（ｔ，３Ｈ，Ｊ＝７．４Ｈｚ）
【０２３０】
−化合物３の合成−
下記構造のオキシム化合物Ｄ（１７．７ｇ、３２．４ｍｍｏｌ）を９０ｍｌのＮ−メチルピロリドンに溶解し、トリエチルアミン（３．９４ｇ、３８．９ｍｍｏｌ）を加えた。次に、０℃に冷却後、アセチルクロライド（３．０５ｇ、３８．９ｍｍｏｌ）を２０分かけて滴下後、室温に昇温して２時間攪拌する。反応液を０℃に冷却した蒸留水１５０ｍｌに滴下し、析出した固体を吸引濾過後、０℃に冷却したイソプロピルアルコール２００ｍｌで洗浄し、乾燥後、化合物３（収量１７．５ｇ、収率９２％）を得た。
【０２３１】
【化４７】
2010282180.tif 000048
【０２３２】
得られた化合物３の構造はＮＭＲにて同定した。
（１Ｈ−ＮＭＲ  ４００ＭＨｚ  ＣＤＣｌ３）：８．０５（ｄ，１Ｈ，Ｊ＝８．８Ｈｚ），７．７８（ｄ，１Ｈ，Ｊ＝８．８Ｈｚ），７．４７（ｄ，１Ｈ，Ｊ＝８．０Ｈｚ），７．４２−７．２６（ｍ，１０Ｈ），３．１９−３．０８（ｍ，４Ｈ），２．３５（ｓ，
３Ｈ），２．１７（ｓ，３Ｈ）
【０２３３】
−化合物３−１の合成−
前記化合物３−１も、化合物３の合成と同様にして合成した。
【０２３４】
−化合物４の合成−
化合物４は、上記の化合物１〜化合物３の原料を化合物４に対応する原料に変更して、前記オキシムエステル化合物である化合物４を合成した。
【０２３５】
［実施例１］
＜カラーフィルタ基板の作製＞
特開２００５−３８６１号公報の段落番号［００８４］〜［００９５］に記載の方法により、ブラックマトリクス、Ｒ（赤色）画素、Ｇ（緑色）画素、Ｂ（青色）画素を有するカラーフィルタを作製した（以下、これをカラーフィルタ基板と称する）。ここで、カラーフィルタ基板のサイズは、４００ｍｍ×３００ｍｍとした。
次いで、得られたカラーフィルタ基板のＲ画素、Ｇ画素、及びＢ画素並びにブラックマトリクスの上に更に、ＩＴＯ（Ｉｎｄｉｕｍ  Ｔｉｎ  Ｏｘｉｄｅ）の透明電極をスパッタリングにより形成した。
【０２３６】
＜フォトスペーサーの形成＞
上記で作製したＩＴＯ透明電極がスパッタ形成されたカラーフィルタ基板のＩＴＯ透明電極上に、スリット状ノズルを有するガラス基板用コーターＭＨ−１６００（商品名；エフ・エー・エス・アジア社製）を用いて、下記表１に示す処方からなる感光性樹脂層用塗布液をスリット塗布した。引き続き、真空乾燥機ＶＣＤ（商品名；東京応化社製）を用いて３０秒間溶媒の一部を乾燥させて塗布膜の流動性をなくした後、９０℃のホットプレート上で３分間プリベークし、膜厚５．２μｍの感光性樹脂層を形成した（層形成工程）。
【０２３７】
続いて、超高圧水銀灯を有するプロキシミティー型露光機（日立ハイテク電子エンジニアリング（株）製）を用いて、直径１５μｍの円形パターンのマスク（画像パターンを有する石英露光マスク）と、該マスクと感光性樹脂層とが向き合うように配置したカラーフィルタ基板と、を略平行に垂直に立てた状態で、マスク面と感光性樹脂層の表面との間の距離を１００μｍとし、マスクを介して、東芝ガラス（株）製紫外透過フィルター「ＵＶ−３５」（商品名）を透過させた紫外線を３６５ｎｍにおける強度（露光量）が２５０Ｗ／ｍ２にて、１０秒間、プロキシミティー露光した。
【０２３８】
次に、炭酸Ｎａ系現像液（０．３８モル／リットルの炭酸水素ナトリウム、０．４７モル／リットルの炭酸ナトリウム、５％のジブチルナフタレンスルホン酸ナトリウム、アニオン界面活性剤、消泡剤、及び安定剤を含有；商品名：Ｔ−ＣＤ１（富士フイルム（株）製）を純水で１０倍に希釈した液）を用いて２９℃で３０秒間、コーン型ノズル圧力０．１５ＭＰａでシャワー現像し、パターン像を形成した。引き続いて、洗浄剤（燐酸塩、珪酸塩、ノニオン界面活性剤、消泡剤、安定剤を含有；商品名：Ｔ−ＳＤ３（富士フイルム（株）製））を純水で１０倍に希釈した液を用いて３３℃で２０秒間、コーン型ノズル圧力０．０２ＭＰａにてシャワーで吹きかけ、形成されたパターン像の周辺の残渣除去を行ない、円柱状のスペーサーパターンを３００μｍ×３００μｍに１本のスペーサー間隔となるように形成した（パターニング工程）。
【０２３９】
次に、スペーサーパターンが設けられたカラーフィルタ基板を、２２０℃で６０分間加熱処理を行なう（熱処理工程）ことにより、カラーフィルタ基板上にフォトスペーサーを作製した。
【０２４０】
ここで、得られたフォトスペーサー１０００個を、三次元表面構造解析顕微鏡（メーカー：ＺＹＧＯ  Ｃｏｒｐｏｒａｔｉｏｎ、型式：Ｎｅｗ  Ｖｉｅｗ  ５０２２）を用いて、ガラス基板側から最も高いスペーサーの最も高い位置を測定（ｎ＝２０）し、その平均値を高さ（平均高さ）とした。また、得られたフォトスペーサーの底面積の計測は、ＳＥＭ写真を用いて行なった。その結果、フォトスペーサーは、直径１５．１μｍ、平均高さ４．７μｍの円柱形状であった。
【０２４１】
＜液晶表示装置の作製＞
別途、対向基板としてガラス基板を用意し、上記で得られたカラーフィルタ基板の透明電極上及び対向基板上にそれぞれＰＶＡモード用にパターニングを施し、その上に更にポリイミドよりなる配向膜を設けた。
【０２４２】
その後、カラーフィルタの画素群を取り囲むように周囲に設けられたブラックマトリックス外枠に相当する位置に紫外線硬化樹脂のシール剤をディスペンサ方式により塗布し、ＰＶＡモード用液晶を滴下し、対向基板と貼り合わせた。その後、貼り合わされた基板をＵＶ照射した後、熱処理してシール剤を硬化させた。このようにして得た液晶セルの両面に、（株）サンリッツ製の偏光板ＨＬＣ２−２５１８（商品名）を貼り付けた。
【０２４３】
次いで、赤色（Ｒ）ＬＥＤとしてＦＲ１１１２Ｈ（商品名；スタンレー電気（株）製のチップ型ＬＥＤ）、緑色（Ｇ）ＬＥＤとしてＤＧ１１１２Ｈ（商品名；スタンレー電気（株）製のチップ型ＬＥＤ）、青色（Ｂ）ＬＥＤとしてＤＢ１１１２Ｈ（商品名；スタンレー電気（株）製のチップ型ＬＥＤ）を用いてサイドライト方式のバックライトを構成し、前記偏光板が設けられた液晶セルの背面となる側に配置し、液晶表示装置とした。
【０２４４】
［評価］
−変形回復率−
得られたフォトスペーサーに対して、微小硬度計（商品名：ＤＵＨ−Ｗ２０１、（株）島津製作所製）により次のようにして測定を行ない、評価した。測定は、５０μｍφの円錘台圧子を採用し、最大荷重２１ｍＮ、保持時間５秒として、負荷−除荷試験法により行なった。この測定値から下記式により変形回復率［％］を求め、下記評価基準にしたがって評価した。測定は、２２±１℃、５０％ＲＨの環境下で行なった。
変形回復率（％）
＝（荷重開放後の回復量［μｍ］／荷重時の変形量［μｍ］）×１００
【０２４５】
〈評価基準〉
５：変形回復率が９０％以上であった。
４：変形回復率が８７％以上９０％未満であった。
３：変形回復率が８５％以上８７％未満であった。
２：変形回復率が８０％以上８５％未満であった。
１：変形回復率が７５％以上８０％未満であった。
０：変形回復率が７５％未満であった。
【０２４６】
−感度１−
各実施例で用いた感光性樹脂層用塗布液に対して、露光量を種々変化させたときにスペーサーパターンを形成できるかできないかを上記現像条件同様に露光現像処理を行い、ＳＥＭ観察し、パターン形成が可能な最小の露光量を感度として、下記評価基準にしたがって評価した。
〈評価基準〉
Ａ：露光量が６０ｍＪ／ｃｍ２未満でパターン形成が可能であった。
Ｂ：露光量が６０ｍＪ／ｃｍ２以上１５０ｍＪ／ｃｍ２未満でパターン形成が可能であった。
Ｃ：パターン形成に１５０ｍＪ／ｃｍ２以上３００ｍＪ／ｃｍ２未満の露光量が必要であった。
Ｄ：パターン形成に３００ｍＪ／ｃｍ２以上の露光量が必要であった。
【０２４７】
−パターン密着性１−
得られたフォトスペーサー付基板を純水に浸漬し、３０分間超音波をかけた後、ラビング用布を１ｋｇｆの力で１０回擦りつけ、パターンがどれだけ基板上に残っているかを評価した。
〈評価基準〉
Ａ：基板面内で、フォトスペーサーの脱落が０個であった。
Ｂ：基板面内で、フォトスペーサーの脱落が１個以上５個以下であった。
Ｃ：基板面内で、フォトスペーサーの脱落が６個以上１０個以下であった。
Ｄ：基板面内で、フォトスペーサーの脱落が１１個以上であった。
【０２４８】
［実施例２〜１８、比較例１〜２］
実施例１において、（Ａ）樹脂及び光重合開始剤を表３に記載の化合物のように変更した以外は、実施例１と同様な方法で液晶表示装置を作製した。
得られた液晶表示装置について、実施例１と同様の評価を行った。評価結果を表３に示す。得られたスペーサーは、全て、直径１５．１μｍ、平均高さ４．７μｍの円柱状であった。
【０２４９】
【表１】
2010282180.tif 000049
【０２５０】
［実施例１９〜２１］
実施例４において、表１記載のＤＰＨＡ液を下記の液に変更した以外は、実施例４と同様な方法で液晶表示装置を作製した。
得られた液晶表示装置について、実施例４と同様の評価を行った。評価結果を表３に示す。得られたスペーサーは、全て、直径１５．１μｍ、平均高さ４．７μｍの円柱状であった。
【０２５１】
【表２】
2010282180.tif 000050
【０２５２】
【表３】
2010282180.tif 000051
【０２５３】
上記実施例、比較例で用いた樹脂等の成分比率（モル％）及び使用成分の略称を下に示す。
・Ｐ−６１    ｘ：ｙ：ｚ＝７２：２８：０
・Ｐ−６２    ｘ：ｙ：ｚ＝５０：２８：２２
・Ｐ−６３    ｘ：ｙ：ｚ＝３０：２５：４５
・ＧＬＭ：グリシジルメタクリレート
・ＯＸＥ−３０：大阪有機化学工業（株）のＯＸＥ−３０
・ＨＥＭＡ：２−ヒドロキシエチルメタクリレート
・ＤＣＰＭ：ジシクロペンタニルメタクリレート
・ＭＭＡ：メチルメタクリレート
【０２５４】
表３から明らかな通り、比較例に比べて、実施例の感放射線性樹脂組成物及びスペーサーは感度、変形回復率、及びパターン密着性のいずれの評価項目においても優れている。上記のごとく、本発明の組成物はスペーサーとして用いられたとき優れた性能を示す。
【０２５５】
［実施例２２〜２８、比較例３〜４］
ガラス基板に、スリット状ノズルを有するガラス基板用コーターＭＨ−１６００（商品名；エフ・エー・エス・アジア社製）を用いて、下記表４処方（（Ａ）樹脂は固形で使用）からなる感光性樹脂層用塗布液をスリット塗布した。引き続き、真空乾燥機ＶＣＤ（商品名；東京応化社製）を用いて３０秒間溶媒の一部を乾燥させて塗布膜の流動性をなくした後、９０℃のホットプレート上で３分間プリベークし、膜厚３．０μｍの感光性樹脂層を形成した。
【０２５６】
〜感度２〜
現像条件を下記に固定し、２０μｍ角の正方形ドットパターンに露光した場合にドットパターンが残る最低露光量を、ｉ−線ステッパー（キャノン社製  ＦＰＡ−３０００ｉ５＋）を用いて、調べた。下記評価基準に従って評価した。
現像条件：
ＫＯＨ系現像液（商品名：ＣＤ−Ｋ１（富士フイルムエレクトロマテリアルズ（株）製）を純水で１％に希釈したもの）を用いて２５℃で４０秒間、コーン型ノズル圧力０．１５ＭＰａでシャワー現像し、引き続き２０秒間純水で洗浄したパターン像を形成した。
〈評価基準〉
１：最低露光量が１０ｍＪ／ｃｍ２未満。
２：最低露光量が１０ｍＪ／ｃｍ２以上２０ｍＪ／ｃｍ２未満。
３：最低露光量が２０ｍＪ／ｃｍ２以上３０ｍＪ／ｃｍ２未満。
４：最低露光量が３０ｍＪ／ｃｍ２以上６０ｍＪ／ｃｍ２未満。
５：最低露光量が６０ｍＪ／ｃｍ２以上。
【０２５７】
−パターン密着性２−
最低露光量の１．４倍の露光量で露光したこと、マスクを２００μｍ×２００μｍの面積あたりに２０μｍ角の正方形ドットパターンが１個の割合で形成できるものに変更したこと以外は、感度２評価と同様にパターンを形成した。
さらに２３０℃で６０分間加熱処理を行なうことにより、多数のドットパターンが形成された基板を得た。
得られたドットパターン付基板を０．４％テトラメチルアンモニウムヒドロキシド（ＴＭＡＨ）溶液に浸漬し、３０分間超音波をかけた後、任意の１０ｃｍ×１０ｃｍ部分にラビング用布を１．２ｋｇｆの力で１２回擦りつけ、パターンがどれだけ残っているかを評価した。
〈評価基準〉
１：１０ｃｍ四方で、ドットパターンの脱落が０個であった。
２：１０ｃｍ四方で、ドットパターンの脱落が１個以上５個以下であった。
３：１０ｃｍ四方で、ドットパターンの脱落が６個以上であった。
【０２５８】
【表４】
2010282180.tif 000052
【０２５９】
上記表４から明らかな通り、本発明の組成物は、極めて高感度であることがわかる。
また、本発明の組成物を用いると、極めて密着性に優れたパターンを形成することができることが分かる。これは、特に、組成物中に含有される一般式（１）で表されるオキシムエステル化合物の構造により、露光波長とのマッチングが良好になったためと考えられる。
本発明の組成物は、スペーサーだけでなく、保護膜、平坦化膜などにも有用である。